(57)【要約】      （修正有）【課題】エレクトロクロミック素子の信頼性を高めるために、エレクトロクロミック素子を構成する層のうちカウンタ電極層およびエレクトロクロミック層の２つを所定量のリチウムを含むように製造する。【解決手段】エレクトロクロミック素子の性能を高めるために、多段階熱化学調整処理７３０を実行する。また、エレクトロクロミック素子の構成要素の一部の材料および形態を慎重に選択することによって、性能および信頼性を改善する。全ての層を完全に固体且つ無機材料によって形成したエレクトロクロミック素子もある。【選択図】図７Ａ
2020013159.tif 000002
【特許請求の範囲】
【請求項１】
エレクトロクロミック素子を製造する方法であって、
基板の上に、エレクトロクロミック積層体の２以上の層を堆積する段階と、
前記基板の上の前記エレクトロクロミック積層体に対する調整処理を実施する段階と、
を有し、
前記２以上の層は、エレクトロクロミック材料層及びカウンタ電極材料層を含み、
前記調整処理は、
前記エレクトロクロミック積層体を加熱するための工程（ｉ）と、
前記工程（ｉ）の後に、前記エレクトロクロミック積層体を大気アニーリングするための工程（ｉｉ）と、
を含む、
方法。
【請求項２】
前記工程（ｉ）は、酸素及び不活性ガスを含む酸化雰囲気内で、前記エレクトロクロミック積層体を酸化アニーリングする段階を含む、
請求項１に記載の方法。
【請求項３】
前記酸素及び前記不活性ガスの圧力は、１０〜５０ｍＴｏｒｒ（約１．３３３Ｐａ〜約６．６６６Ｐａ）である、
請求項２に記載の方法。
【請求項４】
前記不活性ガスは、アルゴンである、
請求項２に記載の方法。
【請求項５】
前記工程（ｉ）は、不活性ガスのもとでのみ実施される、
請求項１に記載の方法。
【請求項６】
前記工程（ｉ）は、約２００℃と約３５０℃との間の温度で、約５分と約３０分との間の期間にわたって、前記エレクトロクロミック積層体を加熱する段階を含む、
請求項１に記載の方法。
【請求項７】
前記工程（ｉ）は、低圧又は真空で実施される、
請求項６に記載の方法。
【請求項８】
前記工程（ｉ）は、約２００℃と約３５０℃との間の温度で、約３分と約２０分との間の期間にわたって、前記エレクトロクロミック積層体を加熱する段階を含む、
請求項１に記載の方法。
【請求項９】
前記工程（ｉ）は、前記エレクトロクロミック積層体の１以上の層と反応する成分を実質的に含まない環境中で実施される、
請求項１に記載の方法。
【請求項１０】
前記工程（ｉｉ）は、前記エレクトロクロミック積層体の１以上の層と反応する物質を含む環境中で実施される、
請求項９に記載の方法。
【請求項１１】
前記工程（ｉｉ）は、約１５０℃と約５００℃との間の温度で、約１分と約６０分との間の期間にわたって、前記エレクトロクロミック積層体を加熱する段階を含む、
請求項１に記載の方法。
【請求項１２】
前記工程（ｉｉ）は、約２００℃と約４００℃との間の温度で、約５分と約３０分との間の期間にわたって、前記エレクトロクロミック積層体を加熱する段階を含む、
請求項１に記載の方法。
【請求項１３】
前記エレクトロクロミック積層体の前記２以上の層は、統合された堆積システムの中で順次堆積され、
前記基板は、前記順次堆積されている期間において、前記統合された堆積システムから取り出されない、
請求項１に記載の方法。
【請求項１４】
前記統合された堆積システムは、前記順次堆積されている期間において、真空を中断しない、
請求項１３に記載の方法。
【請求項１５】
前記工程（ｉ）は、前記統合された堆積システムの内部で実施され、
前記工程（ｉｉ）は、前記統合された堆積システムの外部で実施される、
請求項１３に記載の方法。
【請求項１６】
前記工程（ｉ）が実施された後、前記基板は、少なくとも約８０℃の温度で、前記統合された堆積システムから取り出される、
請求項１３に記載の方法。
【請求項１７】
前記工程（ｉ）及び前記工程（ｉｉ）は、前記統合された堆積システムの内部で実施され、
請求項１３に記載の方法。
【請求項１８】
堆積された前記エレクトロクロミック積層体の前記２以上の層は、第１透明伝導性酸化物層を含み、
前記工程（ｉ）及び前記工程（ｉｉ）は、第２透明伝導性酸化物層が堆積される前に実施される、
請求項１に記載の方法。
【請求項１９】
前記エレクトロクロミック積層体の前記２以上の層を堆積する段階は、２以上の金属酸化物層を堆積する段階を含む、
請求項１に記載の方法。
【請求項２０】
前記エレクトロクロミック積層体の前記２以上の層を堆積する段階は、全て固体状態の無機材料のエレクトロクロミック素子の積層体を堆積する段階を含む、
請求項１に記載の方法。
【発明の詳細な説明】
【関連出願】
【０００１】
本願は、米国仮特許出願第６１／１６５，４８４号（出願日：２００９年３月３１日）および米国特許出願第１２／６４５，１５９号（出願日：２００９年１２月２２日）に基づき優先権を主張する。両出願の内容は全て、参照により本願に組み込まれる。
【背景技術】
【０００２】
エレクトロクロミズムとは、物質の電子的状態が変化した場合、通常は電圧が変化した場合に、物質の光物性が電気化学的な媒介によって可逆的に変化する現象である。光物性とは通常、色、透過率、吸光率および反射率のうち１以上を指す。公知のエレクトロクロミック物質の一例を挙げると、酸化タングステン（ＷＯ３）がある。酸化タングステンは、電気化学還元によって透明から青色へと色が変化するカソードエレクトロクロミック物質である。
【０００３】
エレクトロクロミック物質は、例えば、窓および鏡に利用され得る。この場合、エレクトクロミック物質を変化させることで、窓および鏡の色、透過率、吸光率および／または反射率は、変化し得る。エレクトロクロミック物質の公知の利用例を挙げると、自動車のバックミラーがある。このようなエレクトロクロミック物質を用いるバックミラーの場合、ミラーの反射率が夜間になると変化して、他の車両のヘッドライトがドライバーを煩わせないようにする。
【０００４】
エレクトロクロミズムは１９６０年代に発見されたが、エレクトロクロミック素子は依然としてさまざまな問題を抱えており、商業的可能性を十分に発揮するに至っていない。
【発明の概要】
【発明が解決しようとする課題】
【０００５】
本発明者達は、先行技術に係るエレクトロクロミック素子は、信頼性および性能が低いという問題を抱えることが多いことに注目した。中には、素子の設計および構造が不適切なことに起因する問題もある。本発明者達は、本明細書に記載した特徴のうち特に、エレクトロクロミック素子を構成する層のうち２つ、カウンタ電極層およびエレクトロクロミック層をそれぞれ、所定量のリチウムを含むように製造することで素子の信頼性が改善され得ることを発見した。また、エレクトロクロミック素子は、多段階熱化学調整処理を施すことによって性能を改善し得る。さらに、エレクトロクロミック素子の構成要素のうち一部の材料および形態を慎重に選択することによって、性能および信頼性が改善される。一部の実施形態によると、エレクトロクロミック素子を構成する層は全て、完全に固体で無機材料である。
【課題を解決するための手段】
【０００６】
一実施形態によると、エレクトロクロミックウィンドウは、建築用ガラス基板と、当該基板上に設けられている積層体とを備える。積層体は、（ｉ）酸化タングステンのエレクトロクロミック層、（ｉｉ）固体の無機材料から成るリチウムイオン伝導層、および、（ｉｉｉ）酸化ニッケルタングステンのカウンタ電極層を有する。イオン伝導層は、エレクトロクロミック層およびカウンタ電極層を分離している。
【０００７】
一実施形態によると、エレクトロクロミック素子は、基板上に、（ａ）エレクトロクロミック層を成膜して、（ｂ）エレクトロクロミック層をリチオ化して、（ｃ）イオン伝導層を成膜して、（ｄ）エレクトロクロミックウィンドウの動作時にエレクトロクロミック層との間で可逆的にリチウムイオンを交換するカウンタ電極層を成膜して、（ｅ）カウンタ電極層をリチオ化することによって製造する。このような一連の処理によって、イオン伝導層がエレクトロクロミック層およびカウンタ電極層を分離する積層体が基板上に製造される。
【０００８】
別の実施形態によると、エレクトロクロミックウィンドウは、建築用ガラス基板と、当該基板上に設けられている積層体とを備える。積層体は、（ｉ）酸化タングステンのエレクトロクロミック層、（ｉｉ）固体且つ無機材料のリチウムイオン伝導層、および、（ｉｉｉ）略非晶質の酸化ニッケルタングステンのカウンタ電極層を有する。イオン伝導層は、エレクトロクロミック層およびカウンタ電極層を分離する。
【０００９】
別の実施形態によると、エレクトロクロミックウィンドウは、基板上に、（ｉ）酸化タングステンのエレクトロクロミック層、（ｉｉ）無機且つ固体材料のリチウムイオン伝導層、および、（ｉｉｉ）略非晶質の酸化ニッケルタングステンのカウンタ電極層を順次成膜することによって製造される。これらの層によって、イオン伝導層がエレクトロクロミック層およびカウンタ電極層を分離している積層体が形成される。
【００１０】
さらに別の実施形態によると、エレクトロクロミックウィンドウは、基板上に、（ｉ）固体且つ無機材料のエレクトロクロミック層、（ｉｉ）固体且つ無機材料のイオン伝導層、および、（ｉｉｉ）固体且つ無機材料のカウンタ電極層を順次成膜することによって製造される。これらの層によって、イオン伝導層がエレクトロクロミック層およびカウンタ電極層を分離している積層体が形成される。この後、積層体が有する１以上の層と反応する成分が略存在しない環境において積層体を加熱すること、および、積層体が有する１以上の層と反応する物質を含む環境において積層体を加熱することを含む多段階熱化学調整処理を実行する。
【００１１】
上記およびその他の本発明の特徴および利点は、関連する図面を参照しつつ、以下でより詳細に記載する。
【図面の簡単な説明】
【００１２】
以下に記載する詳細な説明は、図面を参照することによってより深く理解され得る。図面は以下の通りである。
【図１】本発明の実施形態に係るエレクトロクロミック素子の断面を示す概略図である。
【図２】本発明の特定の実施形態に係る、消色状態のエレクトロクロミック素子の断面を示す概略図である。
【図３】本発明の特定の実施形態に係る、着色状態のエレクトロクロミック素子の断面を示す概略図である。
【図４】イオン伝導層内の粒子によって局所的欠陥が生じているエレクトロクロミック素子の断面を示す概略図である。
【図５Ａ】伝導層の上に、エレクトロクロミック積層体の残りの層を成膜する前の時点において、粒子が残っている状態のエレクトロクロミック素子の断面を示す概略図である。
【図５Ｂ】図５Ａのエレクトロクロミック素子の断面を示す概略図であり、エレクトロクロミック積層体の形成時に「ポップオフ」欠陥が形成されている。
【図５Ｃ】図５Ｂのエレクトロクロミック素子の断面を示す概略図であり、第２の導電体が成膜されるとポップオフ欠陥から電気的短絡が形成されている様子を示す。
【図６Ａ】図７Ａを参照しつつ説明される多段階プロセスで得られるエレクトロクロミックウィンドウ装置を示す断面図である。
【図６Ｂ】エレクトロクロミック素子を示す上面図であり、当該エレクトロクロミック素子に切り込まれたトレンチの位置を示す図である。
【図７Ａ】エレクトロクロミックウィンドウを製造する方法を説明するフローチャートである。
【図７Ｂ】本発明に係るエレクトロクロミック素子の一部を成すエレクトロクロミック積層体を製造する方法を説明する図である。
【図７Ｃ】本発明に係るエレクトロクロミック素子の一部を成すエレクトロクロミック積層体を製造する方法を説明する図である。
【図７Ｄ】本発明に係るエレクトロクロミック素子の一部を成すエレクトロクロミック積層体を製造する方法を説明する図である。
【図７Ｅ】本発明に係るエレクトロクロミック素子を製造するために用いられる調整プロセスを説明するためのフローチャートである。
【図８Ａ】本発明に係る総合成膜システムを示す図である。
【図８Ｂ】総合成膜システムを示す斜視図である。
【図８Ｃ】モジュラー式の総合成膜システムを示す図である。
【図８Ｄ】リチウム成膜ステーションを２つ有する総合成膜システムを示す図である。
【図８Ｅ】リチウム成膜ステーションを１つ有する総合成膜システムを示す図である。
【発明を実施するための形態】
【００１３】
＜エレクトロクロミック素子＞
一部の実施形態に係るエレクトロクロミック素子１００の断面を概略的に図１に示す。エレクトロクロミック素子は、基板１０２と、伝導層（ＣＬ）１０４と、エレクトロクロミック層（ＥＣ）１０６と、イオン伝導層（ＩＣ）１０８と、カウンタ電極層（ＣＥ）１１０と、伝導層（ＣＬ）１１４とを備える。構成要素１０４、１０６、１０８、１１０、および１１４はまとめて、エレクトロクロミック積層体１２０と呼ぶ。電圧源１１６は、エレクトロクロミック積層体１２０に電位を印加するものであり、例えば、消色状態から着色状態へとエレクトロクロミック素子を変化させる。他の実施形態によると、構成要素である複数の層の順序は、基板を基準にして逆になる。つまり、基板、伝導層、カウンタ電極層、イオン伝導層、エレクトロクロミック物質層、伝導層の順序で積層される。
【００１４】
「消色状態と着色状態との間での変化」という場合、限定的な意図を持つものではなく、実現可能な多くのエレクトロクロミック変化のうち一例を挙げているのみであると理解されたい。本明細書で特に記述がない場合、「消色−着色変化」という場合には、対応する素子またはプロセスは、その他の光学的状態の変化、例えば、無反射−反射、透明−不透明等の変化を含む。また、「消色」という用語は、光学的に無彩色の状態を意味し、例えば、無色、透明、または、半透明を意味する。さらに、本明細書では特に記載していない限り、エレクトロクロミック変化の「色」は、特定の波長または波長範囲に限定されない。当業者であれば理解されるように、エレクトロクロミック物質およびカウンタ電極の材料として適切なものを選択することによって、どのような光学的な変化が発生するか決まる。
【００１５】
特定の実施形態によると、エレクトロクロミック素子は、その状態が消色状態と着色状態との間で可逆的に変化する。消色状態では、エレクトロクロミック積層体１２０に電位を印加して、エレクトロクロミック物質１０６を着色状態にすることが可能な当該積層体内の有効イオンを主にカウンタ電極１１０内に存在させる。エレクトロクロミック積層体に印加されている電位を反転させると、イオンはイオン伝導層１０８を通ってエレクトロクロミック物質１０６へと輸送され、エレクトロクロミック物質を着色状態にする。消色状態から着色状態、および、着色状態から消色状態への変化については、図２および図３を参照しつつ以下でより詳細に説明するが、まずは積層体１２０の各層について図１を参照しつつより詳細に説明する。
【００１６】
特定の実施形態によると、エレクトロクロミック積層体１２０を構成する材料は全て、無機材料、固体材料（つまり、固体状態にある）、または、無機且つ固体の材料である。有機材料は時間の経過と共に劣化する傾向があるので、無機材料の方が、長期間にわたって利用可能な信頼性の高いエレクトロクロミック積層体を提供するという利点を持つ。固体状態の材料もまた、液体状態の材料が多くの場合に抱える格納および漏れの問題がないという利点がある。エレクトロクロミック素子を構成する層をそれぞれ、以下で詳細に説明する。積層体を構成している層のうち任意の１以上の層は一部有機材料を含むが、多くの実施例では、これらの層のうち１以上の層は有機材料をほとんどまたは全く含んでいないものと理解されたい。同じことは液体についても言え、１以上の層には少量の液体が含まれていてもよい。また、固体状態の材料は、液体成分を利用するプロセス、例えば、ゾル・ゲルを利用するプロセス、または、化学気相成長法によって、成膜またはその他の方法で形成されると理解されたい。
【００１７】
図１を参照しつつ説明すると、電圧源１１６は通常、低電圧用電源であり、放射センサおよびその他の環境センサと共に動作するとしてよい。電圧源１１６はさらに、季節、時刻、および、測定された環境状況等に応じてエレクトロクロミック素子を制御するコンピュータシステム等のエネルギー管理システムと接続されるように構成されているとしてよい。このようなエネルギー管理システムは、大面積エレクトロクロミック素子（つまり、エレクトロクロミックウィンドウ）と共に用いられることによって、建物のエネルギー消費量を大幅に減らすことが可能である。
【００１８】
基板１０２として、光学的特性、電気的特性、熱的特性および機械的特性が適切な材料を利用するとしてよい。このような基板の例を挙げると、ガラス材料、プラスチック材料、および、ミラー材料がある。適切なプラスチック基板の例としては、アクリル、ポリスチレン、ポリカーボネート、アリルジグリコールカーボネート、ＳＡＮ（スチレンアクリロニトリルコポリマー）、ポリ（４−メチル−１−ペンテン）、ポリエステル、ポリアミド等がある。プラスチック基板が用いられる場合、例えば、プラスチック被膜技術で公知のように、ダイヤモンド状の保護コーティング、シリカ／シリコーンの耐磨耗性コーティング等のハードコートを用いてバリアおよび磨耗から保護することが好ましい。適切なガラスとしては、透明または薄く彩色されたソーダ石灰ガラスが挙げられ、ソーダ石灰フロートガラスが含まれる。ガラスは、焼き戻しが施されていてもいなくてもよい。例えば、ソーダ石灰ガラス等のガラスを基板１０２として用いるエレクトロクロミック素子１００の一部の実施形態では、基板１０２と伝導層１０４との間にナトリウム拡散バリア層（不図示）があり、ガラスから伝導層１０４へとナトリウムイオンが拡散しないようにしている。
【００１９】
一部の実施形態によると、基板１０２の光透過率（つまり、入射する放射量またはスペクトルに対する透過される放射量またはスペクトルの比）は、約４０％から９５％であり、例えば、約９０％から９２％である。この基板は、エレクトロクロミック積層体１２０を支持するのに適切な機械的特性を持つ限りにおいて、厚みは任意の値としてよい。基板１０２は、寸法は任意としてよいが、一部の実施形態では、厚みは約０．０１ｍｍから１０ｍｍであり、約３ｍｍから９ｍｍであることが好ましい。
【００２０】
本発明の一部の実施形態によると、基板は建築用ガラスである。建築用ガラスは、建築材料として用いられるガラスである。建築用ガラスは通常、商業用建造物に用いられるが、住居用建造物にも用いられるとしてよく、必ずしも必要はないが通常は、室内と室外とを分離する役割を持つ。特定の実施形態によると、建築用ガラスは、少なくとも２０インチ×２０インチのサイズであり、これよりもはるかに大きいサイズとすることも可能で、例えば、約７２インチ×１２０インチまで大きくするとしてもよい。建築用ガラスは通常、少なくとも厚みが約２ｍｍである。厚みが約３．２ｍｍ未満の建築用ガラスは、焼き戻しを施すことができない。建築用ガラスを基板として用いている本発明の一部の実施形態では、基板上にエレクトロクロミック積層体を製造した後でも基板に焼き戻しをさらに実行する場合がある。建築用ガラスを基板として用いる一部の実施形態では、基板は、スズを用いたフロートガラス製造ラインで得られるソーダ石灰ガラスである。建築用ガラス基板の可視スペクトルでの透過率（つまり、可視スペクトルにわたる総合透過率）は一般的に、無彩色の基板の場合には８０％を超えるが、彩色された基板の場合にはこれよりも低い場合がある。基板の可視スペクトルでの透過率は少なくとも、約９０％（例えば、約９０−９２％）であることが好ましい。可視スペクトルとは、通常の人間の目が応答するスペクトルであり、一般的には、約３８０ｎｍ（紫色）から約７８０ｎｍ（赤色）である。場合によっては、ガラス表面の粗度は約１０ｎｍから３０ｎｍであることがある。
【００２１】
基板１０２の上には、伝導層１０４が設けられている。特定の実施形態では、伝導層１０４および１１４のうち片方または両方は、無機材料および／または固体材料である。伝導層１０４および１１４は、複数の異なる材料で形成されるとしてよい。例えば、伝導性酸化物、金属製薄膜コーティング、伝導性金属窒化物、および、複合型伝導体で形成されるとしてよい。伝導層１０４および１１４は通常、エレクトロクロミック層のエレクトロクロミズムが見られる波長範囲では少なくとも、透明である。透明な伝導性酸化物としては、金属酸化物および１以上の金属がドープされている金属酸化物がある。このような金属酸化物およびドープ金属酸化物の例を挙げると、酸化インジウム、酸化インジウムスズ、ドープ酸化インジウム、酸化スズ、ドープ酸化スズ、酸化亜鉛、酸化アルミニウム亜鉛、ドープ酸化亜鉛、酸化ルテニウム、ドープ酸化ルテニウム等がある。伝導層は、酸化物が用いられることが多いので、「透明伝導性酸化物」（ＴＣＯ）層と呼ばれる場合もある。略透明である金属製薄膜コーティングもまた、利用され得る。このような金属製薄膜コーティングに用いられる金属の例には、金、白金、銀、アルミニウム、ニッケル合金等の遷移金属がある。被膜産業で公知である、銀から成る金属製薄膜コーティングもまた利用される。伝導性窒化物の例には、窒化チタン、窒化タンタル、酸窒化チタン、および、酸窒化タンタルが含まれる。また、伝導層１０４および１１４は、複合型伝導体であってもよい。このような複合型伝導体は、高伝導性セラミックおよび金属ワイヤまたは伝導層パターンを基板の一方の面に載置して、ドープ酸化スズまたは酸化インジウムスズ等の透明な伝導性材料で被覆することによって製造されるとしてよい。このワイヤは、裸眼には見えない程度に薄い（例えば、約１００μｍ以下）ことが理想的である。
【００２２】
一部の実施形態によると、ガラス基板等の市販されている基板は、透明且つ伝導性の層がコーティングされている。このような製品は、基板１０２および伝導層１０４の両方として利用され得る。このようなガラスの例を挙げると、ピルキントン（Ｐｉｌｋｉｎｇｔｏｎ）社（米国オハイオ州トレド）がＴＥＣ  Ｇｌａｓｓ（登録商標）の商品名で、そして、ピー・ピー・ジー・インダストリーズ（ＰＰＧ  Ｉｎｄｕｓｔｒｉｅｓ）社（米国ペンシルバニア州ピッツバーグ）がＳＵＮＧＡＴＥ（登録商標）３００およびＳＵＮＧＡＴＥ（登録商標）５００の商品名で販売している、伝導層がコーティングされたガラスがある。ＴＥＣ  Ｇｌａｓｓ（登録商標）は、フッ化酸化スズの伝導層がコーティングされているガラスである。
【００２３】
本発明の一部の実施形態によると、両方の伝導層（つまり、伝導層１０４および１１４）について同一の伝導層を用いる。一部の実施形態によると、伝導層１０４および１１４にはそれぞれ、別の伝導材料を用いる。例えば、一部の実施形態によると、ＴＥＣ  Ｇｌａｓｓ（登録商標）は、基板１０２（フロートガラス）および伝導層１０４（フッ化酸化スズ）に用いられ、伝導層１１４には酸化インジウムスズを用いる。上述したように、ＴＥＣ  Ｇｌａｓｓ（登録商標）を用いる一部の実施形態によると、ガラス基板１０２とＴＥＣ伝導層１０４との間にはナトリウム拡散バリアが設けられている。
【００２４】
一部の実施例によると、伝導層の組成は、製造用に準備される場合、当該伝導層に接触する隣接層（例えば、エレクトロクロミック層１０６またはカウンタ電極層１１０）の組成に基づいて選択または調整する必要がある。例えば、金属酸化物から成る伝導層の場合、伝導率は、当該伝導層の材料の酸素空孔の数に応じて決まり、金属酸化物の酸素空孔の数は隣接層の組成の影響を受ける。さらに、伝導層の材料を選択する基準には、当該材料の電気化学的安定性、および、酸化を抑制することが出来るか否か、より一般的には、可動イオン種による還元が含まれるとしてよい。
【００２５】
伝導層の機能は、電圧源１１６が供給する電位を、オーミック電位降下を非常に小さく抑えつつ、エレクトロクロミック積層体１２０の表面全体から当該積層体の内部領域へと拡散させることにある。電位は、伝導層に対する電気接続を介して、伝導層へと伝達される。一部の実施形態によると、複数の母線を設け、１つを伝導層１０４と接触させ、１つを伝導層１１４と接触させることによって、電圧源１１６と伝導層１０４および１１４との間を電気接続する。また、伝導層１０４および１１４は、その他の従来の手段を用いて電圧源１１６に接続するとしてもよい。
【００２６】
一部の実施形態によると、導電層１０４および１１４の厚みは、約５ｎｍと約１０，０００ｎｍとの間である。一部の実施形態によると、導電層１０４および１１４の厚みは、約１０ｎｍと約１，０００ｎｍとの間である。他の実施形態によると、導電層１０４および１１４の厚みは、約１０ｎｍと約５００ｎｍとの間である。基板１０２および伝導層１０４としてＴＥＣ  Ｇｌａｓｓ（登録商標）が用いられる一部の実施形態によると、導電層の厚みは約４００ｎｍである。酸化インジウムスズを導電層１１４に用いる一部の実施形態によると、導電層の厚みは約１００ｎｍから４００ｎｍ（一実施形態によると２８０ｎｍ）である。より一般的には、必要な電気的特性（例えば、伝導率）および光学的特性（例えば、透過率）が得られる限り、上記の伝導材料からより厚い層を形成するとしてもよい。一般的には、導電層１０４および１１４は、透明性を高めると共にコストを低減するために、可能な限り薄くする。一部の実施形態によると、伝導層は実質的に結晶質である。一部の実施形態によると、伝導層は、大きな等軸粒子の割合が高い結晶層である。
【００２７】
また、伝導層１０４および１１４の厚みはそれぞれ、略均一である。伝導層１０４は、エレクトロクロミック積層体１２０の他の層を設けやすいように、平滑な層（つまり、粗度Ｒａの低い層）であることが望ましい。一実施形態によると、略均一な伝導層は、上述した厚みの範囲のいずれにおいても、バラツキが約±１０％以下である。別の実施形態によると、略均一な伝導層は、上述した厚みの範囲のいずれにおいても、バラツキが約±５％以下である。別の実施形態によると、略均一な伝導層は、上述した厚みの範囲のいずれにおいても、バラツキが約±２％以下である。
【００２８】
伝導層のシート抵抗（Ｒｓ）もまた、層が占める面積が比較的大きいので、重要なパラメータである。一部の実施形態によると、導電層１０４および１１４のシート抵抗は、約５から３０オーム／スクエアである。一部の実施形態によると、導電層１０４および１１４のシート抵抗は、約１５オーム／スクエアである。一般的に、２つの伝導層のシート抵抗はほぼ同じであることが望ましい。一実施形態によると、これら２つの伝導層のシート抵抗は、約１０−１５オーム／スクエアである。
【００２９】
伝導層１０４の上に積層されているのはエレクトロクロミック層１０６である。本発明の実施形態によると、エレクトロクロミック層１０６は、無機および／または固体であり、通常の実施形態では、無機且つ固体である。エレクトロクロミック層は、金属酸化物を含む多数のさまざまなエレクトロクロミック材料のうち任意の１以上を含むとしてよい。このような金属酸化物には、酸化タングステン（ＷＯ３）、酸化モリブデン（ＭｏＯ３）、酸化ニオビウム（Ｎｂ２Ｏ５）、酸化チタン（ＴｉＯ２）、酸化銅（ＣｕＯ）、酸化イリジウム（Ｉｒ２Ｏ３）、酸化クロム（Ｃｒ２Ｏ３）、酸化マンガン（Ｍｎ２Ｏ３）、酸化バナジウム（Ｖ２Ｏ５）、酸化ニッケル（Ｎｉ２Ｏ３）、酸化コバルト（Ｃｏ２Ｏ３）等が含まれる。一部の実施形態によると、金属酸化物は、リチウム、ナトリウム、カリウム、モリブデン、バナジウム、チタン、および／または、その他の適切な金属または金属含有化合物等の１種類以上のドーパントでドープされている。混合酸化物（例えば、Ｗ−Ｍｏ酸化物、Ｗ−Ｖ酸化物）もまた所定の実施形態では用いられる。金属酸化物を含むエレクトロクロミック層１０６は、カウンタ電極層１１０から伝達されるイオンを受け取ることが可能である。
【００３０】
一部の実施形態によると、エレクトロクロミック層１０６に、酸化タングステンまたはドープ酸化タングステンを用いる。本発明の一実施形態によると、エレクトロクロミック層は実質的にＷＯｘから成る。「ｘ」はエレクトロクロミック層における酸素対タングステンの原子濃度を意味し、約２．７と３．５の間である。半化学量論的酸化タングステンのみがエレクトロクロミズムを発生させることが示唆されている。つまり、化学量論的酸化タングステンＷＯ３は、エレクトロクロミズムを示さない。より具体的な実施形態では、エレクトロクロミック層には、ｘが３．０未満で少なくとも約２．７であるＷＯｘが用いられる。別の実施形態によると、エレクトロクロミック層は、ｘが約２．７および約２．９の間であるＷＯｘである。ラザフォード後方散乱分析（ＲＢＳ）等の方法によって、タングステンに結合されている酸素原子の数およびタングステンに結合されていない酸素原子の数を含む、総酸素原子数を特定することができる。ｘが３以上の酸化タングステン層がエレクトロクロミズムを示す場合もある。これは、半化学量論的酸化タングステンと共にある結合されていない過剰な酸素のためであると考えられる。別の実施形態によると、酸化タングステン層は、化学量論的に決まる酸素またはそれ以上の酸素を含み、ｘが３．０から約３．５である。
【００３１】
所与の実施形態によると、酸化タングステンは、結晶質、ナノ結晶質、または、非晶質である。一部の実施形態によると、酸化タングステンは実質的に、ナノ結晶質であり、粒径は平均して約５ｎｍから５０ｎｍ（または、約５ｎｍから２０ｎｍ）である。このような特徴は、透過型電子顕微鏡法（ＴＥＭ）によって分かる。酸化タングステンの形態は、Ｘ線回折（ＸＲＤ）を用いた場合でも、ナノ結晶質と特徴付けられ得る。例えば、ナノ結晶質でエレクトロクロミックな酸化タングステンは、結晶の大きさが約１０ｎｍから１００ｎｍ（例えば、約５５ｎｍ）であるという特徴がＸＲＤで特定され得る。さらに、ナノ結晶質の酸化タングステンは、長距離秩序に限界があり、例えば、数（約５から２０）個の酸化タングステンユニットセルのオーダである。
【００３２】
エレクトロクロミック層１０６の厚みは、当該エレクトロクロミック層用に選択されるエレクトロクロミック材料に応じて決まる。一部の実施形態によると、エレクトロクロミック層１０６は、約５０ｎｍから２，０００ｎｍ、または、約２００ｎｍから７００ｎｍである。一部の実施形態によると、エレクトロクロミック層は、約３００ｎｍから約５００ｎｍである。また、エレクトロクロミック層１０６の厚みは、略均一である。一実施形態によると、略均一なエレクトロクロミック層は、上述した厚みの範囲のいずれにおいても、バラツキが約±１０％に過ぎない。別の実施形態によると、略均一なエレクトロクロミック層は、上述した厚みの範囲のいずれにおいても、バラツキが約±５％のみである。別の実施形態によると、略均一なエレクトロクロミック層は、上述した厚みの範囲のいずれにおいても、バラツキが約±３％のみである。
【００３３】
一般的に、エレクトロクロミック材料では、当該エレクトロクロミック材料の着色（または、任意の光学的特性の変化、例えば、吸光率、反射率、および、透過率）は、当該材料に可逆的にイオンが入り込むこと（例えば、インターカレーション）およびこれに対応して電荷平衡化（ｃｈａｒｇｅ  ｂａｌａｎｃｉｎｇ）電子が注入されることによって実現される。通常は、このような光学的変化の原因となるイオンの一部は、不可逆的にエレクトロクロミック材料内で結合されてしまう。以下で説明するように、不可逆的に結合されたイオンの一部または全ては、エレクトロクロミック材料内での「隠れ電荷」を平衡化するために用いられる。大半のエレクトロクロミック材料で適切なイオンには、リチウムイオン（Ｌｉ＋）および水素イオン（Ｈ＋）（つまり、プロトン）が含まれる。しかし、他のイオンが適切な場合もある。このようなイオンには、例えば、デュートリウムイオン（Ｄ＋）、ナトリウムイオン（Ｎａ＋）、カリウムイオン（Ｋ＋）、カルシウムイオン（Ｃａ＋＋）、バリウムイオン（Ｂａ＋＋）、ストロンチウムイオン（Ｓｒ＋＋）およびマグネシウムイオン（Ｍｇ＋＋）が含まれる。本明細書に記載したさまざまな実施形態によると、エレクトロクロミック現象を生じさせるべくリチウムイオンを用いる。酸化タングステン（ＷＯ３−ｙ（０＜ｙ≦約０．３）にリチウムイオンがインターカレーションされることによって、酸化タングステンは透明（消色状態）から青色（着色状態）に変化する。
【００３４】
図１を再度参照すると、エレクトロクロミック積層体１２０において、イオン伝導層１０８はエレクトロクロミック層１０６の上に積層されている。イオン伝導層１０８の上には、カウンタ電極層１１０が形成されている。一部の実施形態によると、カウンタ電極層１１０は、無機および／または固体である。カウンタ電極層は、エレクトロクロミック素子が消色状態にある場合にイオンを貯蔵することが可能な多くのさまざまな材料のうち１以上を含むとしてよい。例えば、適切な電位を印加することによってエレクトロクロミック変化が開始されると、カウンタ電極層は、保有しているイオンのうち一部または全てをエレクトロクロミック層に移転して、エレクトロクロミック層を着色状態に変化させる。同時に、ＮｉＷＯの場合には、カウンタ電極層は、イオンを失わせることによって着色する。
【００３５】
一部の実施形態によると、ＷＯ３を補完するカウンタ電極の材料として適切なものには、酸化ニッケル（ＮｉＯ）、酸化ニッケルタングステン（ＮｉＷＯ）、酸化ニッケルバナジウム、酸化ニッケルクロム、酸化ニッケルアルミニウム、酸化ニッケルマンガン、酸化ニッケルマグネシウム、酸化クロム（Ｃｒ２Ｏ３）、酸化マンガン（ＭｎＯ２）、プルシアンブルーが含まれる。光学的に受動型のカウンタ電極は、酸化セリウムチタン（ＣｅＯ２−ＴｉＯ２）、酸化セリウムジルコニウム（ＣｅＯ２−ＺｒＯ２）、酸化ニッケル（ＮｉＯ）、酸化ニッケルタングステン（ＮｉＷＯ）、酸化バナジウム（Ｖ２Ｏ５）、および、複数の酸化物の混合体（例えば、Ｎｉ２Ｏ３およびＷＯ３の混合体）を含む。これらの酸化物にドーピングを施したものも利用され得る。ドーパントとしては、例えば、タンタルおよびタングステンがある。カウンタ電極層１１０は、エレクトロクロミック材料が消色状態にある場合にエレクトロクロミック材料内でエレクトロクロミック現象を発生させるために利用されるイオンを含む。このため、カウンタ電極は、このようなイオンを大量に保有する場合には、透過率が高く無彩色であることが好ましい。
【００３６】
一部の実施形態によると、酸化ニッケルタングステン（ＮｉＷＯ）をカウンタ電極層で用いる。特定の実施形態によると、酸化ニッケルタングステンに含まれるニッケルの量は最高で、酸化ニッケルタングステンの重量の約９０％とできる。具体的な実施形態によると、酸化ニッケルタングステンにおけるニッケルとタングステンとの質量比は、約４：６および６：４の間（例えば、約１：１）である。一実施形態によると、ＮｉＷＯは、原子単位で、Ｎｉが約１５％および約６０％の間、Ｗが約１０％および約４０％の間、および、Ｏが約３０％および約７５％の間である。別の実施形態によると、ＮｉＷＯは、原子単位で、Ｎｉが約３０％および約４５％の間、Ｗが約１０％および約２５％の間、および、Ｏが約３５％および約５０％の間である。一実施形態によると、ＮｉＷＯは、原子単位で、Ｎｉが約４２％、Ｗが約１４％、Ｏが約４４％である。カウンタ電極層が含む略非晶質酸化ニッケルタングステンは、タングステンとニッケルとの間の原子比率が約０．１５から０．３５の間である。略非晶質の酸化ニッケルタングステンのカウンタ電極層を成膜することは、タングステンとニッケルとの間の原子比率が約０．１５と０．３５との間である酸化ニッケルタングステンを生成することを含む。
【００３７】
酸化ニッケルタングステンから成るカウンタ電極１１０から電荷が失われると（つまり、カウンタ電極１１０からエレクトロクロミック層１０６へとイオンが輸送されると）、カウンタ電極層は透明状態から茶色状態へと変化する。
【００３８】
カウンタ電極の形態は、結晶質、ナノ結晶質、または、非晶質であってよい。カウンタ電極層が酸化ニッケルタングステンである一部の実施形態によると、カウンタ電極の材料は非晶質または略非晶質である。略非晶質の酸化ニッケルタングステンから成るカウンタ電極は、結晶質のものに比べると、ある条件下では、性能がより高いことが分かっている。酸化ニッケルタングステンの非晶質状態は、以下に説明する所定の処理条件を適用することで得られるとしてよい。いずれの理論またはメカニズムにも限定されるものではないが、非晶質の酸化ニッケルタングステンはスパッタリングプロセスにおいて原子のエネルギーを比較的高くすることによって得られると考えられている。スパッタリングプロセスにおいて原子のエネルギーを高くするためには、例えば、ターゲットの電力を高く、チャンバ内圧力を低くして（つまり、真空度を高めて）、そして、ソースと基板との間の距離を近くする。上述したプロセス条件下で生成される膜は、密度がより高く、ＵＶ／熱に暴露された場合の安定性もより良好である。
【００３９】
一部の実施形態によると、カウンタ電極の厚みは、約５０ｎｍおよび約６５０ｎｍの間である。一部の実施形態によると、カウンタ電極の厚みは、約１００ｎｍから約４００ｎｍの間であり、約２００ｎｍから３００ｎｍの範囲内であるのが好ましい。また、カウンタ電極層１１０の厚みは、略均一である。一実施形態によると、略均一なカウンタ電極層は、上述した厚みの範囲のいずれにおいても、バラツキが約±１０％に過ぎない。別の実施形態によると、略均一なカウンタ電極層は、上述した厚みの範囲のいずれにおいても、バラツキが約±５％に過ぎない。別の実施形態によると、略均一なカウンタ電極層は、上述した厚みの範囲のいずれにおいても、バラツキが約±３％に過ぎない。
【００４０】
消色状態においてカウンタ電極層に保有されており（対応して、着色状態においてはエレクトロクロミック層に保有されており）、エレクトロクロミック変化を生じさせることが可能なイオンの量は、層の組成に応じて変わると共に、層の厚みおよび製造方法に応じても変わる。エレクトロクロミック層およびカウンタ電極層は共に、層表面積の平方センチメートル当たりで約数十ミリクーロンの有効電荷を（リチウムイオンおよび電子として）保持することが可能である。エレクトロクロミック膜の電荷容量とは、外部から電圧または電位を印加することによって、当該膜の単位面積および単位厚み当たりで可逆的に注入および抽出が可能な電荷の量である。一実施形態によると、ＷＯ３層は、電荷容量が約３０から約１５０ｍＣ／ｃｍ２／ミクロンの間である。別の実施形態によると、ＷＯ３層は、電荷容量が約５０から約１００ｍＣ／ｃｍ２／ミクロンの間である。一実施形態によると、ＮｉＷＯ層は、電荷容量が約７５から約２００ｍＣ／ｃｍ２／ミクロンの間である。別の実施形態によると、ＮｉＷＯ層は、電荷容量が約１００から約１５０ｍＣ／ｃｍ２／ミクロンの間である。
【００４１】
エレクトロクロミック層１０６とカウンタ電極層１１０との間には、イオン伝導層１０８が形成されている。イオン伝導層１０８は、エレクトロクロミック素子が消色状態と着色状態との間で変化する場合に（電解質の要領で）イオンを輸送する媒体として機能する。イオン伝導層１０８は、エレクトロクロミック層およびカウンタ電極層用のイオンの伝導率は高いが、電子の伝導率は十分に低く通常動作中に発生する電子移動は無視できる程度であることが好ましい。薄くて且つイオン伝導率が高いイオン伝導層は、高速にイオンを伝導できるので、高性能エレクトロクロミック素子においては高速スイッチングが可能となる。特定の実施形態によると、イオン伝導層１０８は、無機および／または固体である。イオン伝導層は、欠陥が比較的少なくなるような材料および方法で生成する場合、高性能素子を実現するべく非常に薄くすることができる。さまざまな実施例によると、イオン伝導材料は、イオン伝導率が約１０８ジーメンス／ｃｍまたはオーム−１ｃｍ−１と約１０９ジーメンス／ｃｍまたはオーム−１ｃｍ−１との間にあり、電子抵抗は約１０１１オーム−ｃｍである。
【００４２】
適切なイオン伝導層の例には、ケイ酸塩、酸化シリコン、酸化タングステン、酸化タンタル、酸化ニオビウム、および、ホウ酸塩が含まれる。酸化シリコンは、酸化シリコンアルミニウムを含む。これらの材料は、リチウム等さまざまなドーパントでドープされるとしてもよい。リチウムがドープされた酸化シリコンは、リチウム酸化シリコンアルミニウムを含む。一部の実施形態によると、イオン伝導層は、ケイ酸塩系構造を持つ。他の実施形態では、特にリチウムイオンを輸送するように構成される適切なイオン伝導体としては、これらに限定されないが、ケイ酸リチウム、ケイ酸リチウムアルミニウム、ホウ酸リチウムアルミニウム、フッ化リチウムアルミニウム、ホウ酸リチウム、窒化リチウム、ケイ酸リチウムジルコニウム、ニオブ酸リチウム、ホウケイ酸リチウム、リンケイ酸リチウム、および、このようなリチウム系のセラミック材料、シリカ、または、リチウム酸化シリコンを含む酸化シリコンが挙げられる。しかし、イオン伝導層１０８は、欠陥を少なく抑えつつ製造することが可能で、カウンタ電極層１１０からエレクトロクロミック層１０６へと電子の通過を大きく抑制しつつもイオンを通過させることが可能である限り、どのような材料を用いるとしてよい。
【００４３】
特定の実施形態によると、イオン伝導層は、結晶質、ナノ結晶質、または、非晶質である。イオン伝導層は通常、非晶質である。別の実施形態では、イオン伝導層は、ナノ結晶質である。さらに別の実施形態では、イオン伝導層は、結晶質である。
【００４４】
一部の実施形態によると、イオン伝導層１０８には酸化シリコンアルミニウム（ＳｉＡｌＯ）が用いられる。具体的な実施形態では、スパッタリングでイオン伝導層を製造する場合に用いられるシリコン／アルミニウムターゲットは、アルミニウム含有率が原子濃度で約６パーセントと約２０パーセントの間である。これによって、イオン伝導層内のシリコン対アルミニウムの比が定まる。一部の実施形態によると、酸化シリコンアルミニウムから成るイオン伝導層１０８は、非晶質である。
【００４５】
イオン伝導層１０８の厚みは、材料に応じて変わるとしてよい。一部の実施形態によると、イオン伝導層１０８は、厚みが約５ｎｍから１００ｎｍの間であり、約１０ｎｍから６０ｎｍの間であることが好ましい。一部の実施形態によると、イオン伝導層は、厚みが約１５ｎｍから４０ｎｍの間であるか、または、約２５ｎｍから３０ｎｍの間である。また、イオン伝導層の厚みは、略均一である。一実施形態によると、略均一なイオン伝導層は、上述した厚みの範囲のいずれにおいても、バラツキが約±１０％以下である。別の実施形態によると、略均一なイオン伝導層は、上述した厚みの範囲のいずれにおいても、バラツキが約±５％以下である。別の実施形態によると、略均一なイオン伝導層は、上述した厚みの範囲のいずれにおいても、バラツキが約±３％以下である。
【００４６】
エレクトロクロミック層とカウンタ電極層との間に設けられているイオン伝導層を通って輸送されるイオンは、エレクトロクロミック層において色を変化させる（つまり、エレクトロクロミック素子を消色状態から着色状態へと変化させる）。エレクトロクロミック素子の積層体の材料として何を選択するかによってイオンは異なるが、リチウムイオン（Ｌｉ＋）および水素イオン（Ｈ＋）（つまり、プロトン）が一例である。上述したように、特定の実施形態では他のイオンを採用するとしてもよい。イオンの例としては、デュートリウムイオン（Ｄ＋）、ナトリウムイオン（Ｎａ＋）、カリウムイオン（Ｋ＋）、カルシウムイオン（Ｃａ＋＋）、バリウムイオン（Ｂａ＋＋）、ストロンチウムイオン（Ｓｒ＋＋）、および、マグネシウムイオン（Ｍｇ＋＋）が挙げられる。
【００４７】
先述したように、イオン伝導層１０８に含まれる欠陥は非常に少なく抑える必要がある。イオン伝導層に欠陥が存在すると、特に問題となるのは、エレクトロクロミック層とカウンタ電極層との間で発生し得る短絡回路である（図４を参照しつつより詳細に後述する）。短絡回路は、互いに反対の極性に荷電された伝導層の間が導通すると、例えば、伝導性の粒子が、荷電されている２つの伝導層のそれぞれと接触すると発生する（「ピンホール」はこれとは逆で、互いに反対の極性に荷電している伝導層の間で短絡回路を発生させない欠陥である）。短絡回路が発生すると、エレクトロクロミック素子が着色状態となる場合に、イオンではなく電子がエレクトロクロミック層とカウンタ電極との間で移動し、短絡が発生した箇所がスポット状に明るくなってしまうことが多い（つまり、ウィンドウのうち複数の箇所が切り替わらず、着色状態よりもはるかに明るいことが多い開回路の着色状態を維持してしまう）。イオン伝導層は、エレクトロクロミック層とカウンタ電極層との間で短絡を発生させない限り薄くすることが好ましい。先述したように、イオン伝導層１０８内に存在する（または、エレクトロクロミック素子内の他の構成要素に存在する）欠陥を少なくすることでイオン伝導層１０８を薄くすることが可能となる。電気化学的循環を利用したエレクトロクロミック層とカウンタ電極層との間でのイオンの輸送は、イオン伝導層が薄いほど高速に行われる。一般的に、本明細書で言及する欠陥の基準は、積層体を構成する任意の層（イオン伝導層またはその他の層）、または、積層体全体、または、積層体の任意の一部にも当てはまるとしてよい。欠陥の基準については以下でさらに説明する。
【００４８】
エレクトロクロミック素子１００には、１以上のその他の層（不図示）が追加されるとしてもよい。例えば、１以上のパッシブ層を追加するとしてよい。エレクトロクロミック素子１００には、特定の光学的特性を改善するパッシブ層を設けるとしてもよい。エレクトロクロミック素子１００には、耐水性または耐摩擦性を与えるパッシブ層を設けるとしてもよい。例えば、反射防止または保護を目的として酸化物または窒化物の層を伝導層に設ける処理を行うとしてもよい。他にも、エレクトロクロミック素子１００を気密封止する機能を持つパッシブ層を設けるとしてもよい。
【００４９】
図２は、消色状態にある（または、消色状態に遷移中の）エレクトロクロミック素子の断面を示す概略図である。特定の実施形態によると、エレクトロクロミック素子２００は、酸化タングステンのエレクトロクロミック層（ＥＣ）２０６および酸化ニッケル−タングステンのカウンタ電極層（ＣＥ）２１０を備える。酸化タングステンのエレクトロクロミック層２０６は、形態がナノ結晶または略ナノ結晶である場合がある。一部の実施形態によると、酸化ニッケル−タングステンのカウンタ電極層２１０は、形態が非晶質または略非晶質である。一部の実施形態によると、酸化ニッケル−タングステンにおけるタングステン対ニッケルの重量パーセント比は、約０．４０〜０．６０である。
【００５０】
また、エレクトロクロミック素子２００は、基板２０２、伝導層（ＣＬ）２０４、イオン伝導層（ＩＣ）２０８、および、伝導層（ＣＬ）２１４を備える。一部の実施形態によると、基板２０２および伝導層２０４は、ＴＥＣ−Ｇｌａｓｓ（登録商標）を構成している。上述したように、本明細書で説明するエレクトロクロミック素子は、図２に図示するもののように、建築用ガラスとして有用であることが多い。このため、一部の実施形態によると、基板２０２は、建築用ガラスとして分類される寸法を持つ。一部の実施形態によると、伝導層２１４は、酸化インジウムスズ（ＩＴＯ）である。一部の実施形態によると、イオン伝導層２０８は、酸化シリコンアルミニウムである。
【００５１】
電圧源２１６は、伝導層２０４および２１４と適切な手段（例えば、母線）で接続されることによって、エレクトロクロミック積層体２２０に電位を印加する。一部の実施形態によると、電圧源は、素子をある光学的状態から別の光学的状態へと遷移させるべく、約２ボルトの電位を印加する。図２に示す電位の極性は、イオン（本例ではリチウムイオン）が主に酸化ニッケル−タングステンのカウンタ電極層２１０に存在するように決定される。
【００５２】
エレクトロクロミック層として酸化タングステンを、カウンタ電極層として酸化ニッケル−タングステンを採用する実施形態では、エレクトロクロミック層の厚みとカウンタ電極層の厚みとの比が、約１．７：１から２．３：１（例えば、約２：１）となるとしてよい。一部の実施形態によると、酸化タングステンのエレクトロクロミック層は、厚みが約２００ｎｍから７００ｎｍである。別の実施形態によると、酸化タングステンのエレクトロクロミック層は、厚みが約４００ｎｍから５００ｎｍである。一部の実施形態によると、酸化ニッケル−タングステンのカウンタ電極層は、厚みが約１００ｎｍから３５０ｎｍである。別の実施形態によると、酸化ニッケル−タングステンのカウンタ電極層は、厚みが約２００ｎｍから２５０ｎｍである。さらに別の実施形態によると、酸化ニッケル−タングステンのカウンタ電極層は、厚みが約２４０ｎｍである。また、一部の実施形態によると、酸化シリコンアルミニウムのイオン伝導層２０８は、厚みが約１０ｎｍから１００ｎｍである。別の実施形態によると、酸化シリコンアルミニウムのイオン伝導層は、厚みが約２０ｎｍから５０ｎｍである。
【００５３】
上述したように、エレクトロクロミック物質には、ブラインド電荷が含まれ得る。エレクトロクロミック物質に含まれるブラインド電荷は、製造時に当該材料に存在する電荷（例えば、エレクトロクロミック物質が酸化タングステンの場合には負の電荷）で、反対の極性に荷電したイオンまたはその他の電荷キャリアによって補償されることで無くなる電荷である。例えば、酸化タングステンの場合、ブラインド電荷の大きさは、酸化タングステンのスパッタリング時の過剰酸素濃度に応じて決まる。機能的には、エレクトロクロミック物質を変化させるために用いられるイオンがエレクトロクロミック物質の光学的特性を実質的に変化させることができるようになる前に、ブラインド電荷を補償しなければならない。ブラインド電荷を事前に補償しておかないと、エレクトロクロミック物質に供給されるイオンは、当該エレクトロクロミック物質に不可逆的に取り込まれて当該エレクトロクロミック物質の光学的状態に影響を与えることができなくなる。このため、エレクトロクロミック素子には通常、ブラインド電荷を補償するため、そして、エレクトロクロミック物質を２つの光学的状態の間で可逆的に切り替えることができるイオンを供給するために十分な量のイオンを供給する。イオンの例としては、リチウムイオンまたはプロトンが挙げられる。多くの公知のエレクトロクロミック素子において、電荷は、ブラインド電荷を補償する最初の電気化学サイクルにおいて失われる。
【００５４】
一部の実施形態によると、エレクトロクロミック積層体２２０には、エレクトロクロミック層２０６にあるブラインド電荷を補償するのに十分な量のリチウムが含まれており、その量の（質量で）約１．５倍から２．５倍を追加して、積層体に含まれる（例えば、最初にカウンタ電極層２１０に含まれる）ブラインド電荷を補償するのに用いる。つまり、エレクトロクロミック積層体２２０のエレクトロクロミック層２０６とカウンタ電極層２１０との間で可逆的な循環を発生させるために供給されて、ブラインド電荷を補償するために必要な量の約１．５倍から２．５倍の量のリチウムが存在する。一部の実施形態によると、エレクトロクロミック積層体２２０には、エレクトロクロミック層２０６に含まれるブラインド電荷を補償するのに十分な量のリチウムがあり、この量の（質量で）約２倍の量がカウンタ電極層２１０または積層体内の別の構成要素に含まれている。
【００５５】
図３は、図２に示したエレクトロクロミック素子２００の着色状態時（または、着色状態へ移行中）の断面を示す概略図である。図３において、電圧源２１６の極性は反転しており、エレクトロクロミック層はさらなるリチウムイオンを受け取るべくさらに負方向に大きい電位が印加されるので、着色状態に移行する。図示されているように、リチウムイオンは、イオン伝導層２０８を通って酸化タングステンのエレクトロクロミック層２０６へと輸送される。酸化タングステンのエレクトロクロミック層２０６は、着色状態を図示している。酸化ニッケル−タングステンのカウンタ電極２１０もまた、着色状態を図示している。説明したように、酸化ニッケル−タングステンは、リチウムイオンを失うにつれて（リチウムイオンのデインターカレーションが進むにしたがって）徐々に不透明になっていく。この例では、層２０６および２１０の両者が着色状態に遷移することは、積層体および基板を透過する光の量を低減する効果について加算的な影響を及ぼすという相乗効果がある。
【００５６】
所定の実施形態によると、上述した種類のエレクトロクロミック素子は、信頼性が非常に高く、先行技術に係る対応する素子に比べてはるかに信頼性が高いことが多い。信頼性は、さまざまなメトリックで特徴付けられ得る。幾つかは、ＡＳＴＭ  Ｅ２１４１−０６（封止複層ガラスに設けられている吸光性エレクトロクロミックコーティングの耐久性を評価するための標準試験方法）に記載されている。具体例を幾つか挙げると、上述した種類の素子は、消色状態のＴｖｉｓと着色状態のＴｖｉｓとの比（明所視透過比（ＰＴＲ）とも呼ぶ）として４よりも大きい値を維持しつつ、識別可能な２つの光学的状態（例えば、消色状態および着色状態）の間で５万回にわたって切り替わることが可能である。このように寿命が長いので、上述した種類のエレクトロクロミック素子は、エレクトロクロミック素子が何十年にもわたって設置されると思われる用途において適切に使用でいる。さらに、本発明の実施形態に係るエレクトロクロミック素子は、消色状態での透過性を失うことなく、そして、非消色状態での色またはその他の特性を劣化させることなく、消色状態および非消色状態の間で切り替えることが可能である。場合によっては、本明細書に記載する実施形態に係るエレクトロクロミック素子の高い信頼性は、積層体のエレクトロクロミック層の厚みおよび／またはカウンタ電極層の厚みが、エレクトロクロミック素子の電気化学的サイクル時に、成膜時のリチオ化後の厚みに比べて、大きく変化しない（例えば、約４％以下）という設計に一部負うところがある。
【００５７】
上述したように、本明細書で説明している多くのエレクトロクロミック素子は、欠陥の数が少なくなっている。つまり、対応する先行技術に係る素子に比べて非常に少ない。「欠陥」という用語は、本明細書で用いる場合、エレクトロクロミック素子のうち欠陥のある箇所または領域を意味する。欠陥は、電気的短絡またはピンホールによって発生するとしてよい。また、欠陥は、目に見えるか見えないかで特徴付けられるとしてよい。一般的に、エレクトロクロミック素子で見られる欠陥は、エレクトロクロミック素子のうち欠陥の無い領域を着色するため、または、当該領域の光学的状態を変化させるために十分な電位が印加されても、光学的状態（例えば、色）を変化させない。欠陥は、エレクトロクロミックウィンドウ等の素子において視覚的に認識可能な不具合として明らかになることが多い。このような欠陥を、本明細書では、「可視」欠陥と呼ぶ。他の種類の欠陥は、非常に小さいので、通常使用中に利用者に視覚的に認められることはない（例えば、エレクトロクロミック素子が日中に着色状態になっても、目立つような明るい点にはならない欠陥である）。短絡は、イオン伝導層に形成される局所的な導電経路（例えば、２つのＴＣＯ層の間を結ぶ導電経路）である。ピンホールは、エレクトロクロミック素子の１以上の層が欠損しているかまたは損傷しており、エレクトロクロミズムが示されない領域である。ピンホールは、電気的短絡ではない。主に問題となるのは、（１）可視ピンホール、（２）可視短絡、および（３）不可視短絡という３種類の欠陥である。可視短絡は、必ずしもそうではないが、欠陥寸法が少なくとも約３マイクロメートルで、例えば直径が約１ｃｍの領域となるのが通常である。可視短絡では、エレクトロクロミック効果は目に見えて小さくなる。このような領域は、裸眼には可視短絡が可視ピンホールと同様に見えるように、可視短絡を発生させる欠陥を分離することによって、大幅に減らすことができる。可視ピンホールは、欠陥寸法が少なくとも約１００マイクロメートルである。
【００５８】
電気的短絡は、イオン伝導層に含まれる伝導性の粒子によって形成されるので、カウンタ電極層とエレクトロクロミック層またはいずれか一方と対応付けられているＴＣＯとの間に電子経路が形成される場合がある。また、欠陥は、（エレクトロクロミック積層体が製造される）基板上の粒子によって発生し、このような粒子は層間剥離を引き起こし（「ポップオフ」と呼ばれることもある）、または、層が基板に付着させるのを妨げたりする場合もある。どちらの種類の欠陥についても、図４および図５Ａから図５Ｃを参照しつつ後述する。層間剥離またはポップオフといった欠陥は、ＴＣＯまたは対応付けられているＥＣまたはＣＥが成膜される前に発生すると、短絡を引き起こす可能性がある。このような場合、後から成膜されるＴＣＯまたはＥＣ／ＣＥ層は、その下方にあるＴＣＯまたはＣＥ／ＥＣ層と直接接触して、直接的な導電経路を形成する。欠陥の原因の例を幾つか以下の表１に記載する。以下の表１は、さまざまな種類の可視欠陥および不可視欠陥を発生させるメカニズムの例を挙げるべく示す。積層体内の欠陥がＥＣウィンドウにどのような影響を与えるかは、その他の要因によっても変化し得る。
【表１】
2020013159.tif 000003
【００５９】
電気的短絡は、不可視のものであっても、イオン伝導層に漏れ電流を発生させる可能性があり、短絡の近傍において電位降下が発生し得る。電位降下は、十分な大きさである場合、エレクトロクロミック素子の短絡の近傍においてエレクトロクロミック変化を抑制してしまう。可視短絡の場合、この欠陥は、（素子が着色状態にある際に）短絡の中心から離れるにしたがって素子が徐々に暗くなっていくように境界部分があいまいな明るい中央領域となってしまう。エレクトロクロミック素子のある領域に多数の電気的短絡（可視または不可視のもの）が集中する場合、当該素子のより大きな領域に影響が及び、切替が出来なくなってしまう。これは、影響が及ぶ領域ではＥＣ層とＣＥ層との間の電位差が、イオン伝導層を通ってイオンを輸送するために必要なしきい値に到達しないためである。本明細書に記載する特定の実施例では、短絡（可視のものも不可視のものも含む）は、十分に制御されており、漏れ電流による上記のような影響は素子のいずれの箇所でも見られない。また、漏れ電流は短絡タイプの欠陥以外の原因によっても発生し得ると理解されたい。このようなほかの原因としては、イオン伝導層における広範囲にわたる漏れ、本明細書に記載するようなロールオフ欠陥等のエッジ欠陥、および、線状欠陥が挙げられる。ここで強調しておきたいのは、エレクトロクロミック素子の内部領域におけるイオン伝導層における点状の電気的短絡によってのみ発生する漏れである。
【００６０】
図４は、エレクトロクロミック素子４００の断面を示す概略図であり、イオン伝導層内の粒子が当該エレクトロクロミック素子内で局所的欠陥を発生させている様子を示す図である。エレクトロクロミック素子４００は、図２に図示したエレクトロクロミック素子２００と同一構成要素を備える。しかし、エレクトロクロミック素子４００のイオン伝導層２０８では、伝導性の粒子４０２またはその他のアーチファクトによって欠陥が発生している。伝導性の粒子４０２は、エレクトロクロミック層２０６とカウンタ電極層２１０との間で短絡を発生させる。この短絡によって、エレクトロクロミック層２０６とカウンタ電極層２１０との間ではイオンが流れず、両層の間では局所的に電子が通過し、エレクトロクロミック層２０６内には透明領域４０４が、カウンタ電極層２１０内には透明領域４０６が形成され、層２１０および２０６の残りの部分が着色状態となる。つまり、エレクトロクロミック素子４００が着色状態になると、伝導性の粒子４０２によって、エレクトロクロミック素子のうち領域４０４および４０６は着色状態になることができない。欠陥の領域は、一連のスポット状に明るい箇所（星）が、暗い背景（素子の残りの部分は着色状態となる）に対して現れるので、「星座」と呼ばれることもある。人間は、自然と星座に注意が向かうものであり、邪魔または目障りと感じることが多い。
【００６１】
図５Ａは、エレクトロクロミック素子５００の断面を示す概略図であり、エレクトロクロミック積層体の残りを成膜する前の時点において、伝導層２０４上に粒子５０２またはその他の破片がある様子を示している。エレクトロクロミック素子５００は、エレクトロクロミック素子２００と同一構成要素を備える。粒子５０２によって、エレクトロクロミック積層体２２０を構成する複数の層が粒子５０２がある領域において隆起している。これは、図示しているように、粒子５０２の上方に順に、コンフォーマル性の層２０６から２１０が成膜されているためである（本例では層２１４はまだ成膜されていない）。特定の理論に限定されることを望むものではないが、このような粒子の上方に積層することは、層が本質的に比較的薄いことを考え合わせると、隆起している領域において応力が発生し得ると考えられている。より具体的には、各層の隆起領域の周囲の周りに、欠陥が見られる可能性がある。例えば、格子配列中、または、肉眼で見えるレベルでも、亀裂または空孔が見られる。このような欠陥の影響の一例として、エレクトロクロミック層２０６とカウンタ電極層２１０との間で電気的短絡が発生したり、または、層２０８がイオン伝導性を失ってしまう。このような欠陥は、図５Ａでは図示していない。
【００６２】
図５Ｂを参照すると、粒子５０２によって発生し得る欠陥の別の影響として、「ポップオフ」と呼ばれるものを図示している。この例では、伝導層２１４を成膜する前に、伝導層２０４の上方にある粒子５０２の領域に対応する部分が離れてしまい、エレクトロクロミック層２０６、イオン伝導層２０８、および、カウンタ電極層２１０のそれぞれの一部分も共に離れてしまう。「ポップオフ」は、部分５０４であり、粒子５０２と、エレクトロクロミック層２０６、イオン伝導層２０８およびカウンタ電極層２１０の一部分とを含む。この結果、伝導層２０４の一部の領域が露出する。図５Ｃを参照すると、ポップオフ後に伝導層２１４が成膜されると、伝導層２１４が伝導層２０４と接触する箇所において電気的短絡が発生する。このような電気的短絡は、エレクトロクロミック素子５００が着色状態になっても当該素子内に透明領域が残る原因となる。これは、図４を参照して上述した短絡が発生させる欠陥と同様に見える。
【００６３】
基板２０２または２０４（上記参照）上、イオン伝導層２０８上、および、カウンタ電極層２１０上の粒子または破片によってポップオフという欠陥が発生すると、エレクトロクロミック素子が着色状態となる場合にピンホール欠陥が発生する。また、粒子５０２は、十分に大きくてポップオフを発生させない場合、エレクトロクロミック素子５００が消色状態になる場合に目に見える可能性がある。
【００６４】
本発明の実施形態に係るエレクトロクロミック素子はさらに、建築用ガラスよりも小さい、または、大きい基板に合わせて大きさを調整可能である。エレクトロクロミック積層体は、多岐にわたるサイズの基板上に成膜することが可能で、最大で約１２インチ×１２インチ、または、８０インチ×１２０インチの大きさにも対応可能である。２０インチ×２０インチのエレクトロクロミック素子を製造可能であるため、多くの用途を持つエレクトロクロミックな建築用ガラスを製造することが可能となる。
【００６５】
目立つ明るい点または星座とならないような非常に小さい欠陥であっても、性能に深刻な問題を引き起こし得る。例えば、小さい短絡は、特に比較的小さい領域内で複数存在する場合、比較的大きな漏れ電流を発生させる可能性がある。この結果、局所的に大きな電位降下が発生し、エレクトロクロミック素子は漏れ電流の近傍において切替が出来なくなる場合がある。このため、小さい欠陥が存在する場合、エレクトロクロミック素子の寸法の可変性が制限され、建築用ガラスへの設置が出来なくなってしまう場合がある。
【００６６】
一実施形態によると、可視ピンホール欠陥の数は、１平方センチメートル当たり約０．０４以下である。別の実施形態によると、可視ピンホール欠陥の数は、１平方センチメートル当たり約０．０２以下であり、より具体的な実施形態によると、可視ピンホール欠陥の数は、１平方センチメートル当たり約０．０１以下である。可視短絡タイプの欠陥は通常、製造後に個別に処理して、短絡に関連したピンホールのみを可視欠陥として残す。一実施形態によると、可視の短絡に関連したピンホールの欠陥の数は、１平方センチメートル当たり約０．００５以下である。別の実施形態によると、可視の短絡に関連したピンホールの欠陥の数は、１平方センチメートル当たり約０．００３以下であり、より具体的な実施形態によると、可視の短絡に関連したピンホールの欠陥の数は、１平方センチメートル当たり約０．００１以下である。一実施形態によると、可視の短絡に関連した欠陥を分離することによって形成された短絡に関連したピンホール、ピンホールおよび可視欠陥の合計数は、１平方センチメートル当たり約０．１個未満である。別の実施形態では、１平方センチメートル当たり約０．０８個未満である。さらに別の実施形態では、１平方センチメートル当たり約０．０４５個未満である（１平方メートルの窓につき約４５０個未満の欠陥となる）。
【００６７】
一部の実施形態によると、複数の不可視の電気的短絡の欠陥は、±２Ｖのバイアスの場合に約５μＡ／ｃｍ２未満の漏れ電流を発生させる。これらの値は、エレクトロクロミック素子の全面について当てはまる（つまり、素子には（素子上を含め）、記載した値よりも大きい欠陥密度の領域はない）。
【００６８】
一部の実施形態によると、エレクトロクロミック素子には、直径（欠陥の寸法のうち最大の横寸法）が約１．６ｍｍを超える可視欠陥はない。別の実施形態によると、エレクトロクロミック素子には、直径が約０．５ｍｍを超える可視欠陥はない。別の実施形態によると、エレクトロクロミック素子には、直径が約１００μｍを超える可視欠陥はない。
【００６９】
一部の実施形態によると、エレクトロクロミックガラスは、複層ガラス（Ｉｎｓｕｌａｔｉｎｇ  Ｇｌａｓｓ  Ｕｎｉｔ（ＩＧＵ））に組み込まれる。複層ガラス（ＩＧＵ）は、複数のガラスを組み合わせて１つのユニットを構成しており、当該ユニットを介して明瞭な視認性を提供しつつも、当該ユニットで形成されている空間内に保持されている気体の断熱性を最大限に高めることを目的としたものである。エレクトロクロミックガラスを取り入れた複層ガラスは、エレクトロクロミックガラスを電圧源に接続する導線があることを除き、現在公知の複層ガラスと同様である。エレクトロクロミック型の複層ガラスでは温度がより高くなるので（エレクトロクロミックガラスが放射エネルギーを吸収するため）、従来の複層ガラスで利用されている封止材よりもロバストな封止材が必要となるとしてよい。例えば、ステンレス鋼製のスペーサ棒、高温ポリイソブチレン（ＰＩＢ）、新たな二次封止材、スペーサ棒シーム用の箔がコーティングされたＰＩＢテープ等がある。
【００７０】
＜エレクトロクロミックウィンドウの製造方法＞
エレクトロクロミック積層体の成膜
上記概要の部分で説明したように、本発明の一側面は、エレクトロクロミックウィンドウの製造方法である。広義では、当該製造方法は、基板上に、（ｉ）エレクトロクロミック層、（ｉｉ）イオン伝導層、（ｉｉｉ）カウンタ電極層を順次成膜して、イオン伝導層によってエレクトロクロミック層およびカウンタ電極層が互いに分離している積層体を形成することを含む。このように順次成膜していく処理では、制御された周囲環境を備えた単一の総合成膜システムを利用する。制御された周囲環境内では、総合成膜システムの外部の外部環境とは独立して、圧力、温度、および／または、気体組成が制御されている。基板は、エレクトロクロミック層、イオン伝導層、および、カウンタ電極層が順次成膜されている間はいずれの時点においても総合成膜システムから取り出されることはない。（制御された周囲環境を保持する総合成膜システムの例については、図８Ａから図８Ｅを参照しつつより詳細に後述する。）気体組成は、制御された周囲環境におけるさまざまな成分の分圧によって特徴付けられるとしてよい。制御された周囲環境は、粒子数または粒子密度によって特徴付けられるとしてもよい。特定の実施形態によると、制御された周囲環境は、ｍ３当たりに含まれている（サイズが０．１マイクロメートル以上の）粒子が３５０個未満である。特定の実施形態によると、制御された周囲環境は、クラス１００のクリーンルーム（米国連邦規格、１９９２年（ＵＳ  ＦＥＤ  ＳＴＤ  ２０９Ｅ））の要件を満たしている。特定の実施形態によると、制御された周囲環境は、クラス１０のクリーンルーム（米国連邦規格、１９９２年（ＵＳ  ＦＥＤ  ＳＴＤ  ２０９Ｅ））の要件を満たしている。基板は、クラス１００またはクラス１０の要件を満たすクリーンルーム内の制御された周囲環境に出し入れされるとしてよい。
【００７１】
この製造方法は通常、必ずしもそうではないが、基板として建築用ガラスを利用したエレクトロクロミックウィンドウを製造する多段階プロセスに組み込まれる。便宜上、以下に記載する説明は、エレクトロクロミックウィンドウを製造する多段階プロセスを念頭において当該製造方法およびそのさまざまな実施形態を説明するが、本発明に係る製造方法はこれに限定されない。エレクトロクロミックミラーおよびその他の素子は、本明細書に記載する処理および方法のうち一部または全てを用いて製造され得る。
【００７２】
図６Ａは、図７Ａを参照しつつ説明するような多段階プロセスに応じた、エレクトロクロミックウィンドウ装置６００を示す断面図である。図７Ａは、エレクトロクロミック素子６００を組み込んだエレクトロクロミックウィンドウを製造する方法７００を説明するフローチャートである。図６Ｂは、素子６００を示す上面図であり、素子に切り込まれたトレンチの位置を示している。このため、図６Ａから図６Ｂおよび図７Ａはまとめて説明する。以下の説明では、一側面として素子６００を備えるエレクトロクロミックウィンドウを説明し、別の側面として素子６００を備えるエレクトロクロミックウィンドウを製造する方法７００を説明する。以下での説明では、図７Ｂから図７Ｅも参照する。図７Ｂから図７Ｄは、素子６００の一部を成すエレクトロクロミック積層体を製造する具体的な方法を説明している。図７Ｅは、例えば、素子６００を製造するために用いられる調整プロセスを説明するフローチャートである。
【００７３】
図６Ａは、任意で拡散バリア６１０がコーティングされ、拡散バリア上には第１の透明伝導性酸化物（ＴＣＯ）６１５がコーティングされているガラス６０５から成る基板を用いて製造されるエレクトロクロミック素子６００の具体例を示す。ガラス６０５は、任意で拡散バリア６１０がコーティングされ、拡散バリア上には第１の透明伝導性酸化物（ＴＣＯ）６１５がコーティングされている。方法７００で利用される基板は、例えば、ナトリウム拡散バリア層および反射防止層が設けられ、その後に、例えば、透明な伝導性の酸化物６１５である透明伝導層が設けられているフロートガラスである。上述したように、本発明に係る素子に適切な基板は、ピルキントン（Ｐｉｌｋｉｎｇｔｏｎ）社（米国オハイオ州トレド）がＴＥＣ  Ｇｌａｓｓ（登録商標）の商品名で、そして、ピー・ピー・ジー・インダストリーズ（ＰＰＧ  Ｉｎｄｕｓｔｒｉｅｓ）社（米国ペンシルバニア州ピッツバーグ）がＳＵＮＧＡＴＥ（登録商標）３００およびＳＵＮＧＡＴＥ（登録商標）５００の商品名で販売しているガラスが挙げられる。第１のＴＣＯ層６１５は、基板上に製造されるエレクトロクロミック素子６００の電極を形成するために用いられる２つの伝導層のうち１つである。
【００７４】
方法７００は、基板を洗浄して後続の処理のために準備する洗浄プロセス７０５から開始される。上述したように、基板から汚染物質を除去することは、汚染物質に起因して基板上に製造される素子内に欠陥が生じる可能性があるために、重要である。重大な欠陥を１つ挙げると、ＩＣ層を通る伝導経路を形成して、素子を短絡させて、エレクトロクロミックウィンドウで視覚的に認識可能な不具合を局所的に発生させる粒子またはその他の汚染物質がある。本発明に係る製造方法に適切な洗浄プロセスおよび装置の一例として、Ｌｉｓｅｃ（登録商標）がある（オーストリア、ザイテンシュテッテン（Ｓｅｉｔｅｎｓｔｅｔｔｅｎ）のＬＩＳＥＣ  Ｍａｓｃｈｉｎｅｎｂａｕ  Ｇｍｂｈ社のガラス洗浄装置およびプロセスの商標名）。
【００７５】
基板の洗浄には、望ましくない粒子を除去するための機械的摩擦洗浄および超音波洗浄が含まれるとしてよい。上述したように、粒子によって、外観を乱すような傷および局所的な短絡が素子内に発生し得る。
【００７６】
基板の洗浄が完了すると、基板上に設けられている第１のＴＣＯ層に１本のラインを切り込むべく第１のレーザ切込プロセス７１０を実行する。一実施形態によると、この結果形成されるトレンチは、ＴＣＯおよび拡散バリアの両層を貫通する（しかし、拡散バリア層は実質的に貫通しない場合もある）。図６Ａは、この第１のレーザ切込プロセスで形成されるトレンチ６２０を示している。トレンチは、基板の端縁のうち１つの近傍で、最終的には第１の母線６４０と接触することになるＴＣＯの一部の領域を分離するべく基板の一辺の全長にわたって基板に切り込まれる。第１の母線６４０は、エレクトロクロミック（ＥＣ）積層体６２５（上述したように、エレクトロクロミック層、イオン伝導層、および、カウンタ電極層を含む）の上部に成膜される第２のＴＣＯ層６３０に電流を供給するべく用いられる。図６Ｂは、トレンチ６２０の位置を概略的に示している（実寸には即していない）。図示した実施形態では、拡散バリアの上の第１のＴＣＯ層のうち分離されていない（主要）部分は、最終的には第２の母線６４５と接触することになる。分離用トレンチ６２０は、特定の実施形態において、第１の母線を素子に取着する方法が素子の積層体を構成する層を（第１のＴＣＯ層のうち分離部分および第１のＴＣＯ層のうち主要部分の両方に）載置した後に、素子の積層体を構成する層を貫通するように第１の母線を押圧するために必要になるとしてよい。当業者であれば、エレクトロクロミック素子において本例ではＴＣＯ層である電極に電流を供給するためにその他の構成を採用することも可能であると認めるであろう。第１のレーザ切込プロセスによって分離されたＴＣＯ領域は通常、基板の端縁のうちの１つに沿った領域であり、母線と共に、複層ガラス（ＩＧＵ）および／または窓枠、フレーム、または、カーテンウォールに組み込まれると最終的には隠れる領域である。第１のレーザ切込プロセスで利用されるレーザは通常、必ずしもそうではないが、パルス状レーザであり、例えば、ダイオード励起固体レーザである。例えば、レーザ切込プロセスは、ＩＰＧフォトニクス社（ＩＰＧ  Ｐｈｏｔｏｎｉｃｓ）（米国、マサチューセッツ州、オックスフォード）またはエクスプラ（Ｅｋｓｐｌａ）社（リトアニア、ヴィリニュス）製の適切なレーザを用いて実行することができる。
【００７７】
レーザによるトレンチの形成は、基板の一辺に沿って、一端から他端までを彫り、第１のＴＣＯ層のうち一部を分離することで行なわれる。第１のレーザ切込プロセス７１０で得られるトレンチ６２０の深さおよび幅の寸法としては、素子がその後成膜されると第１のＴＣＯ層がバルクＴＣＯから分離されるのに十分な寸法とすべきである。トレンチの深さおよび幅は、残存している粒子がトレンチを通って短絡しないようにするために十分な寸法とすべきである。一実施形態によると、トレンチは、深さが約３００ｎｍから５００ｎｍであり、幅が約２０μｍから５０μｍである。別の実施形態によると、トレンチは、深さが約３５０ｎｍから４５０ｎｍであり、幅が約３０μｍから４５μｍである。別の実施形態によると、トレンチは、深さが約４００ｎｍであり、幅が約４０μｍである。
【００７８】
第１のレーザ切込プロセス７１０の後、基板を再度洗浄する（処理７１５）。この際の基板の洗浄は通常、上述した洗浄方法を用いて行われるが、必ずしもそうではない。この２回目の洗浄プロセスは、第１のレーザ切込処理で発生した破片を除去するために行われる。洗浄処理７１５が完了すると、基板にＥＣ積層体６２５を成膜する準備が整う。この処理は、フローチャート７００において、プロセス７２０として示している。上述したように、当該製造方法は、制御された周囲環境を備える単一の総合成膜システムを用いて、基板上に、（ｉ）ＥＣ層、（ｉｉ）ＩＣ層、および、（ｉｉｉ）ＣＥ層を順次成膜して、ＩＣ層がＥＣ層とＣＥ層とを互いから分離している積層体を形成することを含む。制御された周囲環境では、総合成膜システムの外部にある外部環境とは独立して、圧力および／または気体組成が制御されており、基板は、ＥＣ層、ＩＣ層、および、ＣＥ層を順次成膜している間はいずれの時点において総合成膜システムから取り出されることはない。一実施形態によると、順次成膜される各層は物理気相成長法で成膜される。一般的に、エレクトロクロミック素子を構成する層は、数例を挙げると物理気相成長法、化学気相成長法、プラズマ強化化学気相成長法、および、原子層堆積法等のさまざまな方法を用いて成膜するとしてよい。「物理気相成長法」という用語は、本明細書で用いられる場合、スパッタリング、蒸着、アブレーション等を含む、関連技術分野でＰＶＤと理解されている技術を全て含むものとする。図７Ｂは、プロセス７２０の一実施形態を示す。最初に、基板上にプロセス７２２でＥＣ層を成膜して、プロセス７２４でＩＣ層を成膜して、プロセス７２６でＣＥ層を成膜する。本発明の別の一実施形態では、成膜順序逆にする。つまり、ＣＥ層を最初に成膜して、続いてＩＣ層を成膜して、最後にＥＣ層を成膜する。一実施形態によると、エレクトロクロミック層、イオン伝導層、および、カウンタ電極層のそれぞれは、固体相の層である。別の実施形態によると、エレクトロクロミック層、イオン伝導層、および、カウンタ電極層のそれぞれは、無機材料のみを含む。
【００７９】
一のカウンタ電極層、一のイオン伝導層、および、一のエレクトロクロミック層に関連付けて特定の実施形態を説明しているが、これらの層のうち任意の１以上の層は、１以上の副層から構成されているとしてよく、これらの副層はそれぞれ組成、寸法、形態、電荷密度、光学的特性等が異なるとしてもよいものと理解されたい。また、素子を構成する層のうち任意の一以上の層は、組成または形態が徐々に変化したグレーデッド構成になっているとしてもよい。つまり、組成または形態が層の厚みの少なくとも一部分にわたって変化しているとしてもよい。一例を挙げると、ドーパントまたは電荷キャリアの濃度は、所与の層の内部で、少なくとも当該層の製造時に、変化する。別の例では、層の形態が、結晶質から非晶質へと変化する。このようなグレーデッド構成の組成または形態は、素子の機能的特性に影響を与えるために選択されるとしてよい。積層体にはさらに別の層を追加する場合もあるとしてよい。一例によると、熱拡散層をＴＣＯ層のうち一方または両方と、ＥＣ積層体との間に設ける。
【００８０】
また、上述したように、本発明に係るエレクトロクロミック素子は、エレクトロクロミック層とカウンタ電極層との間でのイオン伝導層を通るイオンの移動を利用している。一部の実施形態によると、これらのイオン（または、中性であるその前躯体）は、１以上の層として積層体に導入され（図７Ｃおよび図７Ｄを参照しつつより詳細に後述する）、最終的に積層体内にインターカレーションする。一部の実施形態によると、これらのイオンは、エレクトロクロミック層、イオン伝導層、および、カウンタ電極層のうち１以上と同時に積層体内に導入される。一実施形態によると、リチウムイオンが利用される場合、例えば、積層体を構成する層のうち１以上の層を形成するべく利用される材料と共にリチウムをスパッタリングするか、または、リチウムを含む材料の一部としてリチウムをスパッタリングする（例えば、酸化リチウムニッケルタングステンを利用する方法を用いる）。一実施形態によると、ＩＣ層は、酸化リチウムシリコンアルミニウムのターゲットをスパッタリングすることで成膜される。別の実施形態によると、所望の膜を形成するべく、シリコンアルミニウムと共にリチウムをスパッタリングする。
【００８１】
図７Ｂに示すプロセス７２２を再度参照すると、一実施形態において、エレクトロクロミック層を成膜することは、ＷＯｘを成膜することを含む。尚、ｘは、例えば、３．０未満で少なくとも約２．７である。本実施形態によると、ＷＯｘは、形態が略ナノ結晶質である。一部の実施形態によると、エレクトロクロミック層は、厚みが約２００ｎｍから７００ｎｍの間になるように成膜される。一実施形態によると、エレクトロクロミック層を成膜することは、タングステン含有ターゲットを用いてタングステンをスパッタリングすることを含む。このような一実施形態によると、金属タングステンターゲット（または、金属タングステン合金ターゲット）を用いる。（金属タングステンターゲットを利用する）別の実施形態によると、スパッタリングガスは、酸素含有ガス（例えば、酸素分子または酸素原子）を所定量含む不活性ガス（例えば、アルゴンまたはキセノン）である。これは、大型チャンバ内に設けられている成膜チャンバまたは成膜ステーション内に設置されている、制御された周囲環境の一部である。一実施形態によると、気体組成は、酸素含有率が約３０％から約１００％の間であり、別の実施形態では酸素含有率が約５０％から約８０％の間であり、さらに別の実施形態によると酸素含有率が約６５％から約７５％の間である。一実施形態によると、タングステン含有ターゲットは、タングステン含有率が（重量比で）約８０％と１００％との間であり、別の実施形態ではタングステン含有率が約９５％と１００％の間であり、さらに別の実施形態ではタングステン含有率が約９９％と１００％との間である。
一実施形態によると、気体組成は、酸素／アルゴン比が約７０％／３０％であり、ターゲットは、純度が約９９％から１００％の間の金属タングステンである。別の実施形態によると、酸化タングステンＷ（Ｏ）セラミックターゲットを、例えば、アルゴンでスパッタリングする。成膜ステーションまたは成膜チャンバ内の圧力は、一実施形態によると、約１ｍＴｏｒｒと約７５ｍＴｏｒｒの間であり、別の実施形態によると約５ｍＴｏｒｒと約５０ｍＴｏｒｒとの間であり、別の実施形態によると約１０ｍＴｏｒｒと約２０ｍＴｏｒｒとの間である。一実施形態によると、プロセス７２２の際の基板温度は、約１００℃と約５００℃との間であり、別の実施形態によると約１００℃と約３００℃との間であり、別の実施形態によると約１５０℃と約２５０℃との間である。基板温度は、例えば、赤外線熱電対（サーモカップル）（ＩＲ  ｔ／ｃ））等の熱電対によってインサイチュで測定されるとしてよい。一実施形態によると、ＥＣターゲットをスパッタリングするための電力密度は、約２ワット／ｃｍ２（印加される電力をターゲットの表面積で除算して得られる）と約５０ワット／ｃｍ２との間であり、別の実施形態によると約１０ワット／ｃｍ２と約２０ワット／ｃｍ２との間であり、さらに別の実施形態によると約１５ワット／ｃｍ２と約２０ワット／ｃｍ２との間である。一部の実施形態によると、スパッタリングを実現するために供給される電力は、直流（ＤＣ）電力である。別の実施形態によると、パルス状のＤＣ／ＡＣ反応性スパッタリングを利用する。一実施形態によると、パルス状のＤＣ／ＡＣ反応性スパッタリングを利用する場合、周波数は約２０ｋＨｚと約４００ｋＨｚとの間であり、別の実施形態によると約２０ｋＨｚと約５０ｋＨｚとの間であり、さらに別の実施形態によると約４０ｋＨｚと約５０ｋＨｚとの間であり、別の実施形態では約４０ｋＨｚである。上述した条件は、高品質の酸化タングステンエレクトロクロミック層を成膜するべく任意に組み合わせるとしてよい。
【００８２】
一実施形態によると、タングステンの成膜速度を正常化することを目的として、複数のターゲットを利用して、不適切なほど高い電力（または、所望の処理条件を得るためのその他の不適切な調整）が成膜速度を高めるべくために必要となる事態を避ける。ターゲットと基板との間の距離もまた重要となり得る。一実施形態によると、ターゲット（カソードまたはソース）と基板表面との間の距離は、約３５ｍｍと約１５０ｍｍとの間であり、別の実施形態では約４５ｍｍと約１３０ｍｍとの間であり、別の実施形態によると約７０ｍｍと約１００ｍｍとの間である。
【００８３】
ターゲットを用いるスパッタリングと関連付けてＥＣ層の成膜を説明しているが、一部の実施形態では他の成膜方法を利用するものと理解されたい。例えば、化学気相成長法、原子層堆積法等を利用するとしてもよい。これらの方法ではそれぞれ、ＰＶＤと同様に、当業者には公知であるように、特有の原料を利用する。
【００８４】
図７Ｂを再度参照すると、ＥＣ層が成膜されると、処理７２４においてＩＣ層を成膜する。一実施形態によると、イオン伝導層を成膜することは、酸化タングステン、酸化タンタル、酸化ニオビウム、および、酸化シリコンアルミニウムから成る群から選択される材料を成膜することを含む。別の実施形態によると、イオン伝導層を成膜することは、重量比でアルミニウム含有率が約２％と２０％との間であるターゲット（残りはシリコン）を、酸素含有環境でスパッタリングして、酸化シリコンアルミニウム層を生成することを含む。より具体的な実施形態では、ターゲットは、シリコンに対するアルミニウム含有率が約５％と約１０％との間であり、別の実施形態ではシリコンに対するアルミニウム含有率が約７％と約９％との間である。一実施形態によると、気体組成は、酸素含有率が約１５％と約７０％との間であり、別の実施形態では酸素含有率が約２０％と約５０％との間であり、さらに別の実施形態によると酸素含有率が約２５％と約４５％との間であり、別の実施形態によると酸素含有率は約３５％である。別の実施形態によると、イオン伝導層を成膜することは、厚みが約１０ｎｍと１００ｎｍの間になるようにイオン伝導層を成膜することを含む。
さらに別の実施形態によると、イオン伝導層を成膜することは、厚みが約２０ｎｍと５０ｎｍとの間に成るようにイオン伝導層を成膜することを含む。一実施形態によると、ＩＣターゲットをスパッタリングするための電力密度は、約１ワット／ｃｍ２（印加される電力をターゲットの表面積で除算して得られる）と約２０ワット／ｃｍ２との間であり、別の実施形態によると約５ワット／ｃｍ２と約７ワット／ｃｍ２との間であり、さらに別の実施形態によると約６ワット／ｃｍ２と約６．５ワット／ｃｍ２との間である。一部の実施形態によると、スパッタリングを実現するために供給される電力は、直流（ＤＣ）電力である。別の実施形態によると、パルス状のＤＣ／ＡＣ反応性スパッタリングを利用する。一実施形態によると、パルス状のＤＣ／ＡＣ反応性スパッタリングを利用する場合、周波数は約２０ｋＨｚと約４００ｋＨｚとの間であり、別の実施形態によると約２０ｋＨｚと約５０ｋＨｚとの間であり、さらに別の実施形態によると約４０ｋＨｚと約５０ｋＨｚとの間であり、別の実施形態では約４０ｋＨｚである。成膜ステーションまたは成膜チャンバ内の圧力は、一実施形態によると、約５ｍＴｏｒｒと約４０ｍＴｏｒｒの間であり、別の実施形態によると約１０ｍＴｏｒｒと約３０ｍＴｏｒｒとの間であり、別の実施形態によると約２０ｍＴｏｒｒである。一実施形態によると、処理７２４の際の基板温度は、約２０℃と約２００℃との間であり、一部の実施形態によると約２０℃と約１５０℃との間であり、さらに別の実施形態によると約２５℃と約１００℃との間である。上述した条件は、高品質のイオン伝導層を成膜するべく任意に組み合わせるとしてよい。
【００８５】
図７Ｂを再度参照すると、ＩＣ層が成膜されると、処理７２６においてＣＥ層を成膜する。一実施形態によると、カウンタ電極層を成膜することは、酸化ニッケルタングステン（ＮｉＷＯ）、好ましくは非晶質のＮｉＷＯの層を成膜することを含む。具体的な実施形態によると、カウンタ電極層を成膜することは、ニッケルに（重量比で）約３０％から約７０％のタングステンを含むターゲットを、酸素含有環境でスパッタリングして、酸化ニッケルタングステン層を生成することを含む。別の実施形態によると、当該ターゲットは、ニッケル内のタングステンの割合が約４０％と約６０％との間であり、別の実施形態によると、ニッケル内のタングステンの割合が約４５％と約５５％との間であり、さらに別の実施形態によるとニッケル内のタングステンの割合が約５１％である。一実施形態によると、気体組成は、酸素含有率が約３０％と約１００％との間であり、別の実施形態によると、酸素含有率が約８０％と約１００％との間であり、さらに別の実施形態によると酸素含有率が約９５％と約１００％との間であり、別の実施形態によると酸素含有率が約１００％である。一実施形態によると、ＣＥターゲットをスパッタリングするための電力密度は、約２ワット／ｃｍ２（印加される電力をターゲットの表面積で除算して得られる）と約５０ワット／ｃｍ２との間であり、別の実施形態によると約５ワット／ｃｍ２と約２０ワット／ｃｍ２との間であり、さらに別の実施形態によると約８ワット／ｃｍ２と約１０ワット／ｃｍ２との間であり、別の実施形態によると約８ワット／ｃｍ２である。一部の実施形態によると、スパッタリングを実現するために供給される電力は、直流（ＤＣ）電力である。
別の実施形態によると、パルス状のＤＣ／ＡＣ反応性スパッタリングを利用する。一実施形態によると、パルス状のＤＣ／ＡＣ反応性スパッタリングを利用する場合、周波数は約２０ｋＨｚと約４００ｋＨｚとの間であり、別の実施形態によると約２０ｋＨｚと約５０ｋＨｚとの間であり、さらに別の実施形態によると約４０ｋＨｚと約５０ｋＨｚとの間であり、別の実施形態では約４０ｋＨｚである。成膜ステーションまたは成膜チャンバ内の圧力は、一実施形態によると、約１ｍＴｏｒｒと約５０ｍＴｏｒｒとの間であり、別の実施形態によると約２０ｍＴｏｒｒと約４０ｍＴｏｒｒとの間であり、別の実施形態によると約２５ｍＴｏｒｒと約３５ｍＴｏｒｒとの間であり、別の実施形態によると約３０ｍＴｏｒｒである。酸化ニッケルタングステン（ＮｉＷＯ）セラミックのターゲットは、例えば、アルゴンおよび酸素でスパッタリングされる場合がある。一実施形態によると、ＮｉＷＯは、Ｎｉ含有率（原子濃度）が約１５％と約６０％との間であり、Ｗ含有率が約１０％と約４０％との間であり、Ｏ含有率が約３０％と約７５％との間である。別の実施形態によると、ＮｉＷＯは、Ｎｉ含有率（原子濃度）が約３０％と約４５％との間であり、Ｗ含有率が約１０％と約２５％との間であり、Ｏ含有率が約３５％と約５０％との間である。一実施形態によると、ＮｉＷＯは、Ｎｉ含有率（原子濃度）が約４２％であり、Ｗ含有率が約１４％であり、Ｏ含有率が約４４％である。別の実施形態によると、カウンタ電極層を成膜することは、厚みが約１５０ｎｍと３５０ｎｍの間になるようにカウンタ電極層を成膜することを含む。さらに別の実施形態では、厚みが約２００ｎｍと約２５０ｎｍとの間になるように成膜する。上述した条件は、高品質のＮｉＷＯ層を成膜するべく任意に組み合わせるとしてよい。
【００８６】
一実施形態によると、ＣＥ層の成膜速度を正常化することを目的として、複数のターゲットを利用して、不適切なほど高い電力（または、所望の処理条件を得るためのその他の不適切な調整）が成膜速度を高めるべくために必要となる事態を避ける。一実施形態によると、ＣＥターゲット（カソードまたはソース）と基板表面との間の距離は、約３５ｍｍと約１５０ｍｍとの間であり、別の実施形態では約４５ｍｍと約１３０ｍｍとの間であり、別の実施形態によると約７０ｍｍと約１００ｍｍとの間である。
【００８７】
図７Ｂ（図６Ａでも示されている）に図示されている成膜処理の順序は最初にＥＣ層、次にＩＣ層、最後にＣＥ層の順であるが、さまざまな実施形態においてこの順序は逆にすることもできると理解されたい。言い換えると、本明細書で積層体を構成する層を「順次」成膜すると言及しているが、上述した「正」の順序と共に、最初にＣＥ層、２番目にＩＣ層、３番目にＥＣ層を成膜する「逆」の順序も含むものとする。正の順序および逆の順序は共に、信頼性および品質の高いエレクトロクロミック素子を製造することができる。また、本明細書に記載したＥＣ層、ＩＣ層およびＣＥ層のさまざまな原料を成膜する際の条件を記載したが、これらの条件は記載した原料を成膜する際に限定されないと理解されたい。他の原料を、同一または同様の条件で成膜する場合もあるとしてよい。また、一部の実施形態では、図６Ａおよび図６Ｂならびに図７Ａから図７Ｅを参照しつつ説明したものと同一または同様の成膜材料を製造するべく、スパッタリング以外の成膜条件を採用するとしてもよい。
【００８８】
ＥＣ層およびＣＥ層がそれぞれ安全に保持可能な電荷量は利用する材料に応じて変わるので、各層の相対的厚みは適宜容量に合うように制御されるとしてよい。一実施形態によると、エレクトロクロミック層は酸化タングステンを含み、カウンタ電極は酸化ニッケルタングステンを含み、エレクトロクロミック層の厚みとカウンタ電極層の厚みとの比は、約１．７：１と２．３：１との間、または、約１．９：１と２．１：１との間である（具体例としては約２：１が挙げられる）。
【００８９】
図７Ｂを再度参照すると、ＣＥ層を成膜した後、処理７２０においてＥＣ積層体が完成する。処理７２０は、図７Ａにおいて「積層体を成膜」と記載しているが、ＥＣ積層体と第２のＴＣＯ層（第２のＴＣＯを形成するために酸化インジウムスズが用いられる場合には「ＩＴＯ」とも呼ばれる）とを意味するものと理解されたい。一般的に、本明細書では「積層体」とは、ＥＣ−ＩＣ−ＣＥ層、つまり、「ＥＣ積層体」を意味する。図７Ｂを再度参照すると、一実施形態において、プロセス７２８ではＴＣＯ層を積層体に成膜する。図６Ａを参照すると、これは、ＥＣ積層体６２５上に設けられている第２のＴＣＯ層６３０に対応する。プロセス７２０は、プロセス７２８が完了すると、終了する。ＥＣ積層体上には通常、必要ではないが、キャップ層を成膜する。一部の実施形態によると、キャップ層はＩＣ層と同様に、ＳｉＡｌＯである。一部の実施形態によると、キャップ層は、ＩＣ層の成膜条件と同様の条件でスパッタリングにより成膜される。キャップ層の厚みは通常、約３０ｎｍから１００ｎｍである。一実施形態によると、透明な伝導性酸化物の層は、シート抵抗が約１０オーム／平方および３０オーム／平方の間となるような条件で成膜される。一実施形態によると、上述したように、第１および第２のＴＣＯ層は、エレクトロクロミック素子の効率を最適化するべくシート抵抗が同一である。第１のＴＣＯ層の形態は、成膜する積層体を構成する層がよりコンフォーマルな層となるように、平滑であることが理想的である。一実施形態によると、略均一なＴＣＯ層は、上述した厚みの範囲のそれぞれにおいて、バラツキが約±１０％に過ぎない。別の実施形態によると、略均一なＴＣＯ層は、上述した厚みの範囲のそれぞれにおいて、バラツキが約±５％に過ぎない。別の実施形態によると、略均一なＴＣＯ層は、上述した厚みの範囲のそれぞれにおいて、バラツキが約±２％に過ぎない。
【００９０】
特定の実施形態によると、第２のＴＣＯ層６３０は、以下に列挙する条件のうち一部または全てを採用して成膜される。記載する条件は、酸化スズに酸化インジウムを含むターゲットを、例えば、酸素を含む、または、含まないアルゴンスパッタリングガスでスパッタリングすることによって、薄く欠陥の少ない酸化インジウムスズ層を形成するべく採用されるとしてよい。一実施形態によると、ＴＣＯ層の厚みは、約５ｎｍと約１０，０００ｎｍとの間であり、別の実施形態によると約１０ｎｍと約１，０００ｎｍとの間であり、さらに別の実施形態によると、約１０ｎｍと約５００ｎｍとの間である。一実施形態によると、処理７２８の際の基板温度は、約２０℃と約３００℃との間であり、別の実施形態によると約２０℃と約２５０℃との間であり、別の実施形態によると約８０℃と約２２５℃との間である。一実施形態によると、ＴＣＯ層の成膜は、不活性ガス、任意で酸素を用いて、Ｉｎ２Ｏ３の含有率が（重量比で）約８０％から約９９％でＳｎＯ２の含有率が約１％から約２０％であるターゲットをスパッタリングして行なう。より具体的な実施形態では、ターゲットは、Ｉｎ２Ｏ３の含有率が（重量比で）約８５％から約９７％でＳｎＯ２の含有率が約３％から約１５％である。別の実施形態によると、ターゲットは、Ｉｎ２Ｏ３の含有率が約９０％でＳｎＯ２の含有率が約１０％である。
一実施形態によると、気体組成は、酸素含有率が約０．１％と約３％との間であり、別の実施形態によると酸素含有率が約０．５％と約２％との間であり、さらに別の実施形態によると酸素含有率が約１％と約１．５％との間であり、別の実施形態によると酸素含有率は約１．２％である。一実施形態によると、ＴＣＯターゲットをスパッタリングするための電力密度は、約０．５ワット／ｃｍ２（印加される電力をターゲットの表面積で除算して得られる）と約１０ワット／ｃｍ２との間であり、別の実施形態によると約０．５ワット／ｃｍ２と約２ワット／ｃｍ２との間であり、さらに別の実施形態によると約０．５ワット／ｃｍ２と約１ワット／ｃｍ２との間であり、別の実施形態によると約０．７ワット／ｃｍ２である。一部の実施形態によると、スパッタリングを実現するために供給される電力は、直流（ＤＣ）電力である。別の実施形態によると、パルス状のＤＣ／ＡＣ反応性スパッタリングを利用する。一実施形態によると、パルス状のＤＣ／ＡＣ反応性スパッタリングを利用する場合、周波数は約２０ｋＨｚと約４００ｋＨｚとの間であり、別の実施形態によると約５０ｋＨｚと約１００ｋＨｚとの間であり、さらに別の実施形態によると約６０ｋＨｚと約９０ｋＨｚとの間であり、別の実施形態では約８０ｋＨｚである。成膜ステーションまたは成膜チャンバ内の圧力は、一実施形態によると、約１ｍＴｏｒｒと約１０ｍＴｏｒｒとの間であり、別の実施形態によると約２ｍＴｏｒｒと約５ｍＴｏｒｒとの間であり、別の実施形態によると約３ｍＴｏｒｒと約４ｍＴｏｒｒとの間であり、別の実施形態によると約３．５ｍＴｏｒｒである。一実施形態によると、酸化インジウムスズ層は、Ｉｎ含有率（原子濃度）が約２０％と約４０％との間であり、Ｓｎ含有率が約２．５％と約１２．５％との間であり、Ｏ含有率が約５０％と約７０％との間である。別の実施形態によると、Ｉｎ含有率が約２５％と約３５％との間であり、Ｓｎ含有率が約５．５％と約８．５％との間であり、Ｏ含有率が約５５％と約６５％との間である。別の実施形態によると、Ｉｎ含有率が約３０％であり、Ｓｎ含有率が約８％との間であり、Ｏ含有率が約６２％との間である。上述した条件は、高品質の酸化インジウムスズ層を成膜するべく任意に組み合わせるとしてよい。
【００９１】
上述したように、ＥＣ積層体は総合成膜システムで製造され、基板は積層体の製造中はいずれの時点においても総合成膜システムから取り出されることはない。一実施形態によると、第２のＴＣＯ層もまた当該総合成膜システムを用いて形成され、基板はＥＣ積層体およびＴＣＯ層の成膜中は総合成膜システムから取り出されることはない。一実施形態によると、いずれの層も総合成膜システムで成膜され、成膜中は総合成膜システムから基板を取り出すことはない。つまり、一実施形態によると、基板はガラスシートであって、ＥＣ層、ＩＣ層およびＣＥ層を有する積層体は、第１のＴＣＯ層と第２のＴＣＯ層との間に挟持されており、当該ガラス上に製造される。このとき、当該ガラスは、成膜中に総合成膜システムから取り出されることはない。当該実施形態の別の実施例によると、基板は、総合成膜システムに導入される前に拡散バリアが成膜されているガラスである。別の実施例によると、基板はガラスおよび拡散バリアから構成され、ＥＣ層、ＩＣ層およびＣＥ層を有する積層体が第１のＴＣＯ層と第２のＴＣＯ層との間に挟持されており、これらの層は全て、ガラス上に成膜されており、成膜中は総合成膜システムからガラスを取り出すことはない。
【００９２】
理論に限定されることを望むものではないが、先行技術に係るエレクトロクロミック素子はさまざまな理由から欠陥が多いという問題があったと考えられている。理由の１つとして、許容範囲を超える多数の粒子がＩＣ層に製造時に導入されることが挙げられる。ＥＣ層、ＩＣ層およびＣＥ層の各層を制御された周囲環境で単一の総合成膜装置を用いて成膜するような配慮はされていなかった。１つのプロセスを挙げると、ＩＣ層は、その他の真空集積化プロセスとは別に実行する必要があるゾルゲルプロセスで成膜される。このようなプロセスでは、ＥＣ層および／またはＣＥ層が制御された周囲環境で成膜されることによって高品質の層が製造されるとしても、ＩＣ層を成膜するためには、制御された周囲環境から基板を取り出す必要がある。この場合は通常、ＩＣ層を形成する前に基板がロードロックを通過する（真空等の制御された周囲環境から外部環境へと移動する）。ロードロックを通過すると通常、多数の粒子が基板上に導入されてしまう。このようにＩＣ層の成膜直前に粒子が導入されてしまうと、重要なＩＣ層内で欠陥が形成される可能性が大幅に高まってしまう。このような欠陥が形成されれば、上述したように、スポット状に明るくなったり、または、「星座」が発生してしまう。
【００９３】
上述したように、ＥＣ層、ＣＥ層および／またはＩＣ層を基板上に形成する際にリチウムを供給するとしてよい。このためには、例えば、所与の層のほかの材料（例えば、タングステンおよび酸素）と共にリチウムを同時スパッタリングするとしてよい。以下に説明する特定の実施形態では、別のプロセスでリチウムを供給して、ＥＣ層、ＣＥ層および／またはＩＣ層に拡散または導入させる。
【００９４】
＜エレクトロクロミック積層体の直接リチオ化＞
一部の実施形態によると、上述したように、リチウムイオンのインターカレーションは、エレクトロクロミック素子の積層体の光学的状態の切替性能を実現する。必要なリチウムはさまざまな手段を用いて積層体内に導入されるものと理解されたい。例えば、リチウムは、上記の層のうち１以上の層に、当該層の原料を成膜するのと同時に供給されるとしてよい（例えば、ＥＣ層の形成時に、リチウムおよび酸化タングステンを同時に成膜する）。しかし、図７Ｂに示すプロセスは、ＥＣ層、ＩＣ層および／またはＣＥ層にリチウムを供給する１以上の処理によって、中断される場合があるとしてもよい。例えば、リチウムは、他の材料の成膜が実質的にない状態でリチウム元素を供給するリチオ化ステップを１以上別個に行なうことによって導入されるとしてもよい。このようなリチオ化ステップは、ＥＣ層、ＩＣ層および／またはＣＥ層の成膜後に実行されるとしてよい。これに代えて（または、これに加えて）、１以上のリチオ化ステップは、１つの層を成膜するために実行される複数のステップの間に実行されるとしてもよい。例えば、カウンタ電極層は、最初に限られた量の酸化ニッケルタングステンを成膜した後に、リチウムを直接成膜して、最後に所定量の酸化ニッケルタングステンを追加で成膜することによって形成されるとしてもよい。このような方法は、リチウムとＩＴＯ（または、伝導層を構成するその他の材料）との間の分離性が良好になるといった利点があり、この結果、接着性が改善されて、望ましくない副反応が抑制されるとしてよい。別個にリチオ化処理を実行する積層体形成プロセスの一例を図７Ｃに示す。ある場合には、リチオ化処理は、所与の層の成膜が完了する前にリチウムを導入するべく当該層の成膜を一時的に停止している間に実行される。
【００９５】
図７Ｃは、図７Ａに示すプロセス７２０と同様の方法で、基板上に積層体を成膜する処理７２０ａを説明するためのフローチャートである。処理７２０ａは、図７Ｂを参照しつつ説明するように、ＥＣ層を成膜する処理７２２、ＩＣ層を成膜する処理７２４、および、ＣＥ層を成膜する処理７２６を含む。しかし、処理７２０ａは、リチオ化処理７２３および７２７が追加されている点において、７２０とは異なる。一実施形態によると、リチウムは、総合成膜システムを用いて物理気相成長法で成膜される。尚、基板は、エレクトロクロミック層、イオン伝導層、カウンタ電極層、および、リチウムを順次成膜している間はいずれの時点においても、総合成膜システムから取り出されることはない。
【００９６】
特定の実施形態によると、リチウムは、リチウムスパッタリング中の二次電子放出はあまり多くないので、高圧リチウムカソードを用いて成膜する。一部の実施形態によると、スパッタリングを実行するために供給される電力は、直流（ＤＣ）電力である。別の実施形態によると、パルス状のＤＣ／ＡＣ反応性スパッタリングを利用する。一実施形態によると、パルス状のＤＣ／ＡＣ反応性スパッタリングを利用する場合、周波数は約２０ｋＨｚと約４００ｋＨｚとの間であり、別の実施形態によると約１００ｋＨｚと約３００ｋＨｚとの間であり、さらに別の実施形態によると約２００ｋＨｚと約２５０ｋＨｚとの間であり、別の実施形態では約２２０ｋＨｚである。リチウムターゲットを用いる。一実施形態によると、ターゲットは、Ｌｉ含有率が（重量比で）約８０％と１００％との間であり、別の実施形態によると、Ｌｉ含有率は約９０％と約９９％との間であり、別の実施形態によるとＬｉ含有率は約９９％である。リチオ化は通常、リチウム元素の反応性が非常に高いので、不活性環境（例えば、アルゴンのみ）で実行される。リチウムターゲットをスパッタリングするための電力密度は、約１ワット／ｃｍ２（基板の成膜表面積に基づいて決まる）と約１０ワット／ｃｍ２との間であり、別の実施形態によると約２ワット／ｃｍ２と約４ワット／ｃｍ２との間であり、さらに別の実施形態によると約２．５ワット／ｃｍ２と約３ワット／ｃｍ２との間であり、別の実施形態では約２．７ワット／ｃｍ２である。一実施形態によると、リチウムスパッタリングを実行する際の圧力は、約１ｍＴｏｒｒと約２０ｍＴｏｒｒとの間であり、別の実施形態によると約５ｍＴｏｒｒと約１５ｍＴｏｒｒとの間であり、別の実施形態によると約１０ｍＴｏｒｒである。上述した条件は、高品質のリチオ化プロセスによる成膜を実行するべく任意に組み合わせるとしてよい。
【００９７】
一実施形態によると、リチウムは、二重リチオ化プロセス７２０ａで示しているように、ＥＣ層およびＣＥ層の両層に成膜する。上述したように処理７２２でＥＣ層を成膜した後、処理７２３においてＥＣ層上にリチウムをスパッタリングする。この後、処理７２４においてＩＣ層を成膜した後、処理７２６においてＣＥ層を成膜する。この後、処理７２７においてＣＥ層上にリチウムを成膜する。例えば、ＥＣ層が、酸化タングステンで形成され、酸化ニッケルタングステンのＣＥ層の厚みの約２倍の厚みを持つ一実施形態によると、積層体に追加されるリチウムの総量は、ＥＣ層とＣＥ層との間で約１：３から２：３の比となるように調整される。つまり、積層体に追加されるリチウムの総量のうちＥＣ層には１／３、ＣＥ層には約２／３がスパッタリングされる。具体的な実施形態によると、積層体に追加されるリチウムは、ＥＣ層とＣＥ層との間の比が約１：２になるように調整される。
【００９８】
図示している二重リチオ化方法によると、ＥＣ層およびＣＥ層の両層をリチオ化する。理論に限定されることを望むものではないが、ＥＣ層およびＣＥ層の両層にリチウムを供給することによって性能および収率が改善すると考えられている。（ＩＣ層の一方の側にのみリチオ化を行なう場合に比べて）初期平衡において（製造時の）空乏層にリチウムイオンを注入することによって比較的大きな体積の変化が見られる可能性があるが、これは避けられる。このような体積の変化は、初期状態でリチウムを含まないエレクトロクロミックな酸化タングステンにおいて６％にも上ると報告されているが、積層体を構成する層のひび割れおよび剥離の原因となり得る。このため、本明細書に記載する二重リチオ化プロセスで積層体を製造することによって、エレクトロクロミック層の体積の変化を６％未満とすることによって、改善し得る。特定の実施形態によると、体積の変化は多くとも約４％である。
【００９９】
二重リチオ化プロセスの一実施形態によると、上述したように、（例えば、「ブラインド電荷」を補償するべく）ＥＣ材料が不可逆的にリチウムと結合するという要件を満たすのに十分な量のリチウムでＥＣ層を処理する。ＣＥ層（当該層もまたブラインド電荷を持つ可能性がある）には、可逆的な循環に必要なリチウムが追加される。特定の実施形態によると、ブラインド電荷を補償するのに必要なリチウムは、リチウムを追加しつつＥＣ層の光学密度を監視することによって滴定することができる。これは、ＥＣ層は、ブラインド電荷を完全に補償するのに十分な量のリチウムが追加されるまでは色が略変化しないためである。
【０１００】
当業者であれば、金属リチウムは自然発火性材料であるので、つまり、水分および酸素に対する反応性が高いので、リチウムが酸素または水分に暴露される可能性がある本明細書に記載するリチオ化方法は、真空雰囲気、不活性雰囲気、またはその両方で実行されるものと認めるであろう。本発明に係る装置および方法で利用する制御された周囲環境は、リチウム成膜に関して柔軟に対応でき、特にリチオ化ステップが複数回行なわれる場合にも対応する。例えば、リチオ化が滴定プロセスで実行される場合、および／または、リチオ化が積層体の積層時の複数のステップ間で実行される場合、リチウムは酸素または水分に暴露されないように保護され得る。
【０１０１】
特定の実施形態によると、リチオ化は、ＥＣ層表面に自由リチウムが相当な厚みで形成されないように抑制するのに十分な速度で実行される。一実施形態によると、ＥＣ層のリチオ化において、複数のリチウムターゲットは、リチウムがＥＣ層内に拡散するための時間を与えるのに十分な距離を空けて配置する。任意で、基板（および、ＥＣ層）は、リチウムがＥＣ層内により良く拡散するように、約１００℃と約１５０℃との間の温度まで加熱する。加熱処理は、ターゲットを離間配置する処理およびターゲットに対して基板を並進させる処理とは別個に、または、組み合わせて実行するとしてもよい。また、基板はスパッタリング用のリチウムターゲットの前を往復運動させて、基板に対するリチウムの供給速度を遅くして、積層体表面に自由金属リチウムが蓄積させないようにする場合もある。
【０１０２】
また、リチオ化プロセスは分離プロトコルを実施しつつ実行される場合がある。一例を挙げると、分離プロトコルは、総合成膜システム内の分離バルブを用いて実行される。例えば、基板がリチオ化ステーション内に入ると、分離バルブが閉じられて基板を他のステーションからは切り離し、リチオ化の準備をするべく、例えば、アルゴンを導入するか、または、真空化する。別の実施形態によると、制御された周囲環境を操作することによって分離する。例えば、総合成膜システムのリチオ化ステーション内で圧力を異ならせることによって、制御された周囲環境において流体動態を形成して、リチウム成膜が総合成膜システム内の他のプロセスから十分に分離されるようにする。他の実施形態によると、上記の条件を組み合わせる。例えば、バルブを部分的に閉じて（または、基板の導入口および／または導出口を最小限にするようにリチオ化ステーションを構成するとしてよい）、１以上の流体動態を用いて、隣接するプロセスからリチオ化プロセスをさらに分離する。図７Ｃを再度参照すると、処理７２２から７２７で説明した二重リチオ化プロセスの後、上述したように（処理７２８において）（第２の）ＴＣＯ層を成膜する。
【０１０３】
図７Ｄは、基板上に積層体を成膜する別の処理７２０ｂを説明するためのフローチャートである。当該処理は、図７Ａの処理７００と同様である。処理７２０ｂは、図７Ｂを参照しつつ説明するように、ＥＣ層の成膜（処理７２２）、ＩＣ層の成膜（処理７２４）、および、ＣＥ層の成膜（処理７２６）を含む。しかし、処理７２０ｂは、リチオ化処理７２７が含まれている点において、処理７２０とは異なる。本実施形態に係る積層体成膜処理は、必要なリチウムは全て、ＣＥ層にリチウムを供給することによって追加され、積層体の製造中および／または製造後にＩＣ層を通って拡散させることでＥＣ層にリチウムをインターカレーションさせる。上述したように、二重リチオ化処理７２０ａと違って、この方法ではＩＣ層の一方の側に素子が必要とするリチウムを全て供給することに起因して体積変化が大きくなることは避けられないが、リチウム供給ステップを１つ減らせるという利点がある。
【０１０４】
＜多段階熱化学調整＞
図７Ａを再度参照すると、積層体が成膜されると、素子には多段階熱化学調整（ＭＴＣ）処理（ブロック７３０を参照のこと）が実行される。ＭＴＣ処理は通常、エレクトロクロミック積層体の層が全て形成された後でのみ実行される。ＭＴＣ処理７３０の一部の実施形態を、図７Ｅにより詳細に図示する。尚、ＭＴＣ処理は、例えば、真空を中断することなく、または、積層体を製造するのに用いられた制御された周囲環境の外部に基板を移動させることなく、全工程にわたってエクスサイチュ、つまり、積層体を成膜するために用いられる総合成膜システムの外部で行なうことができるか、または、少なくとも一部をインサイチュ、つまり、成膜システムの内部で実行することができる。特定の実施形態によると、ＭＴＣ処理の前半部分はインサイチュで実行し、後半部分はエクスサイチュで実行する。特定の実施形態によると、ＭＴＣ処理の一部は、特定の層を成膜する前、例えば、第２のＴＣＯ層を成膜する前に実行する。
【０１０５】
図７Ｅを参照すると、特定の実施形態において、素子は最初に、非反応性条件（例えば、不活性ガス）下で熱処理される。ブロック７３２を参照されたい。具体的な実施形態によると、素子は、約２００℃と約３５０度との間の温度で、約５分と約３０分との間の期間にわたって加熱される。特定の実施形態によると、処理７３２は、低圧または低真空で実行される。理論に限定されることを望むものではないが、不活性ガス下での加熱によって過剰なリチウムがＥＣ層からＣＥ層へと移動するので、ＣＥ層にリチウムが供給される（場合によっては、この処理においてＣＥ層の透明性が高まることによって分かる）と考えられている。続いて、素子に、反応性条件下で熱処理を行なう。ブロック７３４を参照されたい。一部の実施形態によると、この処理では、酸化雰囲気（例えば、約１０−５０ｍＴｏｒｒの圧力で酸素および不活性ガスの雰囲気）内で素子をアニーリングすることを含む。特定の実施形態によると、アニーリングは、非反応性の熱処理（７３２）よりも高い圧力で実行される。特定の実施形態によると、素子は、約２００℃と約３５０度との間の温度で、約３分と約２０分との間の期間にわたって加熱される。理論に限定されることを望むものではないが、酸化アニーリング処理によって、個々のＮｉＷＯ粒子を封止する（リチウムイオン伝導性が非常に高い）Ｌｉ２ＷＯ４のマトリクスが形成されて、ＮｉＷＯの伝導率が改善されると考えられている。イオン伝導率が非常に高いマトリクス内に埋め込まれているＮｉＷＯによって、光学的変化が高速化される。
【０１０６】
任意で、酸化アニーリングの後、素子を大気内（エクスサイチュ）で加熱する。一実施形態によると、当該素子を、プロセス７３６において、約１５０℃と約５００℃との間の温度で約１分と約６０分との間の期間にわたって加熱する。別の実施形態によると、約２００℃と約４００℃との間の温度で約５分と約３０分との間の期間にわたって加熱する。ＭＴＣ処理は、２、３、またはそれ以上の別個且つ相異する処理を含むと理解されたい。本明細書で３つの処理を説明したが、当該処理の例示のみを目的としたものである。また、本明細書に記載した処理条件は建築用ガラスに適切なものであるが、他の用途に合わせて変更する必要がある場合がある。素子を加熱する時間は当該素子のサイズに応じて変わるものである。ＭＴＣ処理が完了すると、素子はさらなる処理を実施する準備が整ったことになる。
【０１０７】
上述したように、光学的性能（例えば、反射防止性）、耐久性（物理的な取り扱いに対するもの）、気密性等を改善するためには、さらに層を追加する必要があるとしてよい。このように１以上の層を追加することは、上述した実施形態以外の実施形態に含まれるものとする。
【０１０８】
＜素子を完成させるための製造プロセス＞
図７Ａを再度参照すると、第２のレーザ切込処理（ブロック７４０）を実行する。レーザ切込処理７４０は、積層体の外側端縁の近傍において、基板の長さに沿って、第１のレーザ切込処理に対して垂直な基板の二辺で実行される。図６Ｂに、レーザ切込処理７４０によって形成されるトレンチ６２６の位置を示す。この切込処理は、第１のＴＣＯ層のうち分離部分（第１の母線が接続される部分）をさらに分離するべく、そして積層体を構成する層の成膜ロールオフに起因する短絡回路を最小限に抑えることを目的として端縁において（例えば、マスクの近傍で）積層体コーティングを分離するべく、第１のＴＣＯ（および、設けられている場合には、拡散バリアも）を貫通して基板まで実行される。一実施形態によると、トレンチは、深さが約２５μｍと７５μｍとの間であり、幅が約１００μｍと３００μｍとの間である。別の実施形態によると、トレンチは、深さが約３５μｍと５５μｍとの間であり、幅が約１５０μｍと２５０μｍとの間である。別の実施形態によると、トレンチは、深さが約５０μｍであり、幅が約１５０μｍである。
【０１０９】
続いて、積層体の周囲に沿って、基板の端縁の近傍において、第１のレーザ切込処理とは反対側で且つ第１のレーザ切込処理と平行に、第３のレーザ切込処理７４５を実行する。この第３のレーザ切込処理は、第２のＴＣＯ層およびＥＣ積層体を分離するのに十分な深さであればよく、第１のＴＣＯ層を貫通するように実行されない。図６Ａを参照すると、レーザ切込処理７４５によってトレンチ６３５が形成される。トレンチ６３５によって、ＥＣ積層体および第２のＴＣＯのうち均一且つコンフォーマルな部分を、最外側のエッジ部分から分離する。最外側のエッジ部分では、ロールオフの問題が見られる（例えば、図６Ａに示すように、トレンチ６３５を切り込むことによって、層６２５および６３０のうち領域６５０の近傍の部分が分離されている）ので、第１のＴＣＯ層と第２のＴＣＯ層との間が、第２の母線が取着される箇所の近傍である領域６５０において短絡する。トレンチ６３５は、第２のＴＣＯのうちロールオフ領域を第２の母線から分離させるようにも構成されている。トレンチ６３５は、図６Ｂにも図示している。当業者であれば、第２および第３のレーザ切込処理は、深さが異なるものの、１回の処理で実行し得るので、上述したような基板の三辺にわたって連続して行いつつレーザ切り込み深さを変更し得るものと認めるであろう。最初に第１のレーザ切込処理に対して垂直な第１の辺に沿って第１のＴＣＯ（および、任意で拡散バリア）を貫通するのに十分な深さで行い、第１のレーザ切込処理とは反対側で且つ平行な辺に沿ってＥＣ積層体の底部まで貫通するのに十分な深さで行い、第１のレーザ切込処理に垂直な第３の辺に沿って最初の深さで行なう。
【０１１０】
図７Ａに図示している処理７００を再度参照すると、第３のレーザ切込処理の後、処理７５０において母線を取着する。図６Ａを参照しつつ説明すると、第１の母線６４０および第２の母線６４５を取着する。第１の母線は、例えば、超音波ハンダ付けによって、第２のＴＣＯ層と接触するように、第２のＴＣＯおよびＥＣ積層体を貫通するように押圧されることが多い。この接続方法では、第１のＴＣＯのうち第１の母線が接触する領域を分離するためのレーザ切込プロセスが必要となる。当業者であれば、他の手段（例えば、スクリーン印刷およびリソグラフィーなどのパターニング方法）でも第１の母線（または、より旧型の母線に代わるもの）と第２のＴＣＯ層とを接続することが可能であることを認めるであろう。一実施形態によると、シルクスクリーン印刷法（または、別のパターニング方法）を用いて伝導性インクを印刷した後に熱硬化または当該インクの焼結を行なうことによって、素子の透明伝導層同士の間を導通させる。このような方法を利用する場合には、第１のＴＣＯ層の一部分の分離は実行されない。処理７００を利用することによって、第１の母線が第２のＴＣＯ層６３０と導通し、第２の母線が第１のＴＣＯ層６１５と電気的に接触しているエレクトロクロミック素子がガラス基板上に形成される。このようにすることで、第１および第２のＴＣＯ層は、ＥＣ積層体の電極として機能する。
【０１１１】
図７Ａを再度参照すると、母線が接続された後、処理７５５において当該エレクトロクロミック素子を複層ガラス（ＩＧＵ）に組み込む。ＩＧＵは、ガスケットまたは封止材（例えば、ポリビニルブチラール（ＰＶＢ）、ＰＩＢまたはその他の適切なエラストマーから成るもの）を基板の周縁に沿って載置することによって形成される。通常は、必要ではないが、吸水性のために、組み立て時にＩＧＵフレームまたはスペーサバーに乾燥剤を含める。一実施形態によると、封止材は母線の周囲を取り囲むように設けられ、母線に対する電線は封止材を貫通して延伸する。封止材が載置された後、第２のガラスシートを封止材上に載置して、基板、第２のガラスシートおよび封止材によって画定された空間に不活性ガス、通常はアルゴンを充填する。ＩＧＵが完成すると、処理７００は終了する。完成したＩＧＵは、例えば、窓枠、フレームまたはカーテンウォールに設置され、エレクトロクロミックウィンドウを操作するためのコントローラおよび電源に接続される。
【０１１２】
上述した方法に関連付けて説明した処理に加え、１以上の端縁除去処理を追加するとしてもよい。端縁除去は、エレクトロクロミック素子を、例えば、窓に組み込むための製造プロセスの一部である。当該処理により、素子を窓に組み込む前に（図６Ａを参照して説明したような）ロールオフを除去する。マスクが設けられていないガラスを利用する場合、ＩＧＵフレームの下方に延在することになるコーティングは、ＩＧＵへ組み込む前に除去される（長期的な信頼性の確保のために望ましくない）。この端縁除去処理は、上述した実施形態の代替例として、上記の方法に含められるものとする。
【０１１３】
＜総合成膜システム＞
上述したように、総合成膜システムを利用して、例えば、建築用ガラス上にエレクトロクロミック素子を製造するとしてよい。上述したように、エレクトロクロミック素子は、ＩＧＵを製造するために利用される。ＩＧＵは、エレクトロクロミックウィンドウを製造するために利用される。「総合成膜システム」という用語は、光学的に透明および半透明の基板上にエレクトロクロミック素子を製造する装置を意味する。当該装置は、複数のステーションを備え、各ステーションは、エレクトロクロミック素子の特定の構成要素（または、構成要素の一部）を成膜する処理等の特定の単位処理、および、エレクトロクロミック素子またはその一部の洗浄、エッチング、および、温度制御等のうち１つを専門に行なうステーションである。複数のステーションは、エレクトロクロミック素子を製造中の基板がステーション間を移動する際に外部環境に暴露されないよう、完全に統合されている。本発明に係る総合成膜システムは、当該システム内に設けられている制御された周囲環境で処理を行なう。この制御された周囲環境に、複数の処理ステーションが設置されている。完全に統合された総合成膜システムでは、成膜する各層について界面品質をより良く制御することができる。界面品質とは、数ある要因の中でも、層間の接着性、界面領域に汚染物質が無いことを意味する。「制御された周囲環境」という表現は、オープンな大気環境等の外部環境と分離した封止環境またはクリーンルームを意味する。制御された周囲環境では、圧力および気体組成のうち少なくとも一方を、外部環境の条件から独立して制御する。一般的に、必ずしもそうではないが、制御された周囲環境は、圧力が大気圧よりも低く、例えば、少なくとも不完全真空である。制御された周囲環境での条件は、処理中は一定であるとしてもよいし、時間の経過と共に変化するとしてもよい。例えば、エレクトロクロミック素子のある層は、制御された周囲環境において真空状態で成膜されるとしてよく、当該成膜処理の終了時には、この制御された周囲環境はパージガスまたは試薬ガスでお充填し直して、圧力を例えば大気圧まで高めて、他のステーションでの処理に備えた後、次の処理等のために再度真空にするとしてよい。
【０１１４】
一実施形態によると、当該システムは、複数の成膜ステーションを備える。成膜ステーションは、直列に並べられて、相互に接続され、外部環境に基板を暴露することなく基板をあるステーションから次のステーションに輸送できる。複数の成膜ステーションには、（ｉ）エレクトロクロミック層を成膜するためのターゲットを有している第１の成膜ステーションと、（ｉｉ）イオン伝導層を成膜するためのターゲットを有している第２の成膜ステーションと、（ｉｉｉ）カウンタ電極層を成膜するためのターゲットを有している第３の成膜ステーションとが含まれる。当該システムはさらに、基板を複数のステーション間で輸送するためのプログラム命令を有するコントローラを備える。基板の輸送は、基板上に（ｉ）エレクトロクロミック層、（ｉｉ）イオン伝導層、および、（ｉｉｉ）カウンタ電極層を順次成膜して、イオン伝導層がエレクトロクロミック層とカウンタ電極層とを互いから分離している積層体を形成するように行なわれる。一実施形態によると、複数の成膜ステーションは、真空状態を中断することなく、ステーション間で基板を輸送することができる。別の実施形態によると、複数の成膜ステーションは、エレクトロクロミック層、イオン伝導層およびカウンタ電極層を建築用ガラス基板上に成膜するように構成されている。別の実施形態によると、総合成膜システムは、複数の成膜ステーションにおいて垂直配向に建築用ガラス基板を保持することが可能な基板保持輸送機構を備える。さらに別の実施形態によると、総合成膜システムは、外部環境と総合成膜システムとの間で基板を輸送するべく１以上のロードロックを備えている。別の実施形態によると、複数の成膜ステーションには、エレクトロクロミック層、イオン伝導層およびカウンタ電極層から成る群から選択される１つの層を成膜する少なくとも２つのステーションが含まれる。
【０１１５】
一部の実施形態によると、総合成膜システムは、リチウム含有ターゲットを有するリチウム成膜ステーションを１以上備える。一実施形態によると、総合成膜システムは、リチウム成膜ステーションを２以上備える。一実施形態によると、総合成膜システムは、各処理ステーションを互いに処理中は分離するための分離バルブを１以上備える。一実施形態によると、１以上のリチウム成膜ステーションは分離バルブを有する。本明細書では、「分離バルブ」という用語は、あるステーションで実行されている成膜またはその他の処理を、総合成膜システムの他のステーションでの処理から分離するためのデバイスを意味する。一例によると、分離バルブは、総合成膜システムに設けられており、リチウム成膜時に稼動する物理（固体）分離バルブである。実際の物理固体バルブは、リチウム成膜処理を、総合成膜システム内のほかの処理またはステーションから、完全または部分的に分離（または遮断）するように動作するとしてよい。別の実施形態によると、分離バルブは、気体ナイフまたは気体シールドであってよい。例えば、アルゴンまたはその他の不活性ガスの分圧が、リチウム成膜ステーションと他のステーションとの間の領域にわたっており、他のステーションへイオンが流れ込まないように遮断している。別の例によると、分離バルブは、リチウム成膜ステーションと他の処理ステーションとの間にある真空領域であり、リチウムイオンまたは他のステーションからのイオンが真空領域に入ると、隣接した処理を汚染するのではなく、例えば、廃棄物流へと除去されるとしてよい。この構成は、例えば、総合成膜システムのリチオ化ステーション内での圧力を異ならせることによって制御された周囲環境において流体動態を形成することによって実現し、リチウム成膜が総合成膜システムでのほかの処理から十分に分離されるようにする。繰り返しになるが、分離バルブは、リチウム成膜ステーションに限定されるものではない。
【０１１６】
図８Ａは、特定の実施形態に係る総合成膜システム８００を示す概略図である。本例では、システム８００は、基板を当該システムに導入する導入ロードロック８０２と、基板を当該システムから導出する導出ロードロック８０４とを備える。ロードロックは、当該システムの制御された周囲環境を乱すことなく当該システムに対する基板の導入および導出を可能にする。総合成膜システム８００は、ＥＣ層成膜ステーション、ＩＣ層成膜ステーションおよびＣＥ層成膜ステーションを含む複数の成膜ステーションを有するモジュール８０６を備える。広義では、本発明に係る総合成膜システムは、ロードロックを備える必要はない。例えば、モジュール８０６だけで総合成膜システムとして機能し得る。例えば、基板をモジュール８０６に導入して、制御された周囲環境を形成して、システム内のさまざまなステーションで基板を処理するとしてもよい。総合成膜システム内の個々のステーションは、加熱部、冷却部、さまざまなスパッタリングターゲットおよびターゲット移動手段、ＲＦ電源および／またはＤＣ電源および電力供給メカニズム、プラズマエッチング等を行うエッチング部、ガス源、真空源、グロー放電源、処理パラメータのモニタおよびセンサ、ロボット、電源等を有するとしてよい。
【０１１７】
図８Ｂは、総合成膜システム８００の一部（または簡略版）を示す斜視図であり、より詳細に一部切欠図で内部の構成を示す。本例では、システム８００は、導入ロードロック８０２および導出ロードロック８０４が成膜モジュール８０６に接続されているモジュラー形式のシステムである。例えば、建築用ガラス基板８２５を導入するための導入口８１０が設けられている（ロードロック８０４には対応する導出口がある）。基板８２５は、パレット８２０によって支持されている。パレット８２０は、トラック８１５に沿って移動する。本例では、パレット８２０は、懸架されてトラック８１５に支持されているが、パレット８２０は、装置８００の底部の近傍に配設されたトラック上に支持されるとしてもよいし、または、装置８００の、例えば、上部と底部との中間に配設されたトラック上に支持されるとしてもよい。パレット８２０は、システム８００内を（両向きの矢印で示しているように）前後に並進することができる。例えば、リチウム成膜時に、基板はリチウムターゲット８３０の前を前後に移動して、所望のリチオ化を実現するべく複数回通過するとしてよい。パレット８２０および基板８２５は、略垂直に配向されている。略垂直な配向は、これに限定されるものではないが、例えば、スパッタリングで生じる原子の凝集によって形成され得る粒子状物質が重力に負けてしまう傾向にあり基板８２５に堆積しないので、欠陥の発生を抑制するのに役立つ場合がある。また、建築用ガラス基板は大きい傾向があるので、総合成膜システムのステーション間を輸送する際に基板を垂直方向に配向すると、厚みの大きい高温のガラスでは垂れが発生するが、その懸念が少ないので薄いガラス基板のコーティングが可能となる。
【０１１８】
ターゲット８３０は、本例では円筒状のターゲットであるが、成膜を行う基板表面に対して略平行に、そして、基板表面の前に配向されている（図示の便宜上、その他のスパッタリング手段は図示していない）。成膜時には、基板８２５がターゲット８３０を通過するように並進するか、および／または、ターゲット８３０が基板８２５の前を移動する。ターゲット８３０の移動経路は、基板８２５の経路に沿った並進には限定されない。ターゲット８３０は、長さ方向の軸に沿って回転するとしてもよいし、基板の経路に沿って（前後に）並進するとしてもよいし、基板の経路に垂直な経路に沿って並進するとしてもよいし、基板８２５に平行な面内で円状の経路を描いて動くとしてもよい。ターゲット８３０は、円筒状である必要はなく、平面状ともでき、所望の特性を持つ所望の層を成膜するために必要な任意の形状とすることができる。また、各成膜ステーションには複数のターゲットが配されているとしてもよく、および／または、所望の処理に応じてターゲットはステーション間で移動させるとしてもよい。
【０１１９】
総合成膜システム８００はさらに、当該システム内で制御された周囲環境を形成および維持するためのさまざまな真空ポンプ、気体流入口、圧力センサ等を備える。これらの構成要素は図示されていないが、当業者であれば当然存在するものと認めるであろう。システム８００は、例えば、コンピュータシステム等のコントローラで制御されている。図８Ｂでは、ＬＣＤおよびキーボード８３５として示している。当業者であれば、本発明の実施形態は、１以上のコンピュータシステムに格納されているデータまたは１以上のコンピュータシステムを介して転送されるデータを利用するさまざまな処理を利用するものと認めるであろう。本発明の実施形態は、このような処理を実行するコンピュータおよびマイクロコントローラ等の装置にも関する。このような装置および処理は、本発明に係る方法および当該方法を実行するように設計されている装置に係るエレクトロクロミック材料を成膜するべく利用されるとしてよい。本発明に係る制御装置は、必要な目的を達成するために特別に構築されているとしてよく、または、汎用コンピュータであって、当該コンピュータに格納されているコンピュータプログラムおよび／またはデータ構造によって選択的にアクティブ化または再構成するとしてもよい。本明細書に記載した処理は、任意の特定のコンピュータまたはその他の装置に本質的に関連しているものではない。特に、さまざまな汎用機械は、本明細書の教示内容に応じて書かれたプログラムと共に利用されるとしてよく、または、必要な方法および処理を実行および／または制御するより専門性の高い装置を構築する方が利便性が高い場合もある。
【０１２０】
上述したように、本発明に係る総合成膜システムが備えるさまざまなステーションは、モジュラー形式であってよいが、接続されれば、当該システム内のさまざまなステーションにおいて基板を処理するための一の制御された周囲環境が形成および維持される一続きのシステムを形成する。図８Ｃは、総合成膜システム８００ａを示す図である。システム８００ａは、システム８００と同様であるが、本例では各ステーション、具体的には、ＥＣ層ステーション８０６ａ、ＩＣ層ステーション８０６ｂ、および、ＣＥ層ステーション８０６ｃがモジュラー形式である。モジュラー形式とすることは必要ではないが、必要に応じて総合成膜システムを顧客の要望および新規に開発された処理技術に合わせて組立てることができるので、利便性が高い。例えば、図８Ｄは、２つのリチウム成膜ステーション８０７ａおよび８０７ｂを備える総合成膜システム８００ｂを示す図である。システム８００ｂは、例えば、上述したような本発明に係る方法、例えば、図７Ｃを参照しつつ説明した二重リチオ化方法を実行するための設備を備えている。システム８００ｂはまた、例えば、基板処理時にリチウムステーション８０７ｂのみを利用することによって、図７Ｄを参照して説明した一重リチオ化方法を実行するために利用されるとしてもよい。しかしモジュラー形式であれば、例えば、一重リチオ化が所望されている処理の場合、リチオ化ステーションのうち１つは不要となり、図８Ｅに図示するシステム８００ｃが利用される。システム８００ｃが備えるのは、リチウム成膜ステーション８０７の１つのみである。
【０１２１】
システム８００ｂおよび８００ｃはさらに、ＥＣ積層体上にＴＣＯ層を成膜するためのＴＣＯ層ステーション８０８を備えている。どんな処理が求められるかに応じて総合成膜システムには別のステーションを追加することができ、例えば、洗浄プロセス、レーザ切込処理、キャッピング層処理、ＭＴＣ処理等のためのステーションを追加するとしてよい。
【０１２２】
理解していただけるように詳細に本発明を上述したが、記載した実施形態は一例に過ぎず本発明を限定するものではないと考えられたい。請求項に記載した範囲内で変更および変形し得ることは当業者には明らかである。
［項目１］
エレクトロクロミックウィンドウであって、
（ａ）建築用ガラス基板と、
（ｂ）前記建築用ガラス基板上に設けられている積層体とを備え、
前記積層体は、（ｉ）酸化タングステンのエレクトロクロミック層、（ｉｉ）固体且つ無機材料のリチウムイオン伝導層、（ｉｉｉ）酸化ニッケルタングステンのカウンタ電極層を有し、
前記イオン伝導層は、前記エレクトロクロミック層および前記カウンタ電極層を分離しており、
前記エレクトロクロミックウィンドウは、エレクトロクロミック活性領域のいずれの部分においても、１平方センチメートルにつき可視欠陥の総数が約０．０４５個未満であるエレクトロクロミックウィンドウ。
［項目２］
前記エレクトロクロミック層は、ＷＯｘを含み、ｘは３．０未満で少なくとも２．７である項目１に記載のエレクトロクロミックウィンドウ。
［項目３］
前記酸化タングステンは、形態が略ナノ結晶性である項目１に記載のエレクトロクロミックウィンドウ。
［項目４］
前記エレクトロクロミック層は、厚みが約２００ｎｍと約７００ｎｍとの間である項目１に記載のエレクトロクロミックウィンドウ。
［項目５］
前記エレクトロクロミック層および前記カウンタ電極層はそれぞれ、リチウムイオンを含む項目１に記載のエレクトロクロミックウィンドウ。
［項目６］
前記イオン伝導層は、酸化シリコンアルミニウムを含む項目１に記載のエレクトロクロミックウィンドウ。
［項目７］
前記イオン伝導層は、厚みが約１０ｎｍと約１００ｎｍとの間である項目１に記載のエレクトロクロミックウィンドウ。
［項目８］
前記カウンタ電極層は、厚みが約１５０ｎｍと約３５０ｎｍとの間である項目１に記載のエレクトロクロミックウィンドウ。
［項目９］
前記エレクトロクロミック層の厚みと前記カウンタ電極層の厚みとの比は、約１．７：１と２．３：１との間である項目１に記載のエレクトロクロミックウィンドウ。
［項目１０］
前記エレクトロクロミック層と電気的に接触している第１の透明伝導性酸化物層と、前記カウンタ電極層と電気的に接触している第２の透明伝導性酸化物層とをさらに備える項目１に記載のエレクトロクロミックウィンドウ。
［項目１１］
前記第１の透明伝導性酸化物層および前記第２の透明伝導性酸化物層はそれぞれ、シート抵抗が約５オーム／平方と約３０オーム／平方との間である項目１０に記載のエレクトロクロミックウィンドウ。
［項目１２］
前記積層体は、２つの透明伝導性酸化物層を有しており、一方の透明伝導性酸化物層は前記エレクトロクロミック層と電子的に接触しており、他方の透明伝導性酸化物層は前記カウンタ電極層と電子的に接触しており、前記２つの透明伝導性酸化物層は、シート抵抗が略同一である項目１０に記載のエレクトロクロミックウィンドウ。
［項目１３］
前記建築用ガラス基板は、幅が少なくとも約２０インチである項目１に記載のエレクトロクロミックウィンドウ。
［項目１４］
１平方センチメートルにつき可視ピンホール欠陥の数が約０．０４個未満である項目１に記載のエレクトロクロミックウィンドウ。
［項目１５］
１平方センチメートルにつき可視の短絡タイプの欠陥の数が約０．００５個未満である項目１に記載のエレクトロクロミックウィンドウ。
［項目１６］
前記エレクトロクロミックウィンドウにおいて±２Ｖのバイアスで漏れ電流が約５μＡ／ｃｍ２未満となるような数の不可視の短絡タイプの欠陥が発生する項目１に記載のエレクトロクロミックウィンドウ。
［項目１７］
（ａ）建築用ガラス基板と、
（ｂ）前記建築用ガラス基板上に設けられている積層体とを備え、
前記積層体は、（ｉ）酸化タングステンのエレクトロクロミック層、（ｉｉ）固体且つ無機材料のリチウムイオン伝導層、および、（ｉｉｉ）略非晶質の酸化ニッケルタングステンのカウンタ電極層を有し、
前記イオン伝導層は、前記エレクトロクロミック層および前記カウンタ電極層を分離しているエレクトロクロミックウィンドウ。
［項目１８］
前記固体および無機材料のリチウムイオン伝導層は、酸化シリコンアルミニウムを含む項目１７に記載のエレクトロクロミックウィンドウ。
［項目１９］
エレクトロクロミック活性領域の１平方センチメートルにつき可視欠陥の総数は約０．２個未満である項目１７に記載のエレクトロクロミックウィンドウ。
［項目２０］
前記カウンタ電極層が含む略非晶質酸化ニッケルタングステンは、タングステンとニッケルとの間の原子比率が約０．１５から０．３５の間である項目１７に記載のエレクトロクロミックウィンドウ。
［項目２１］
前記カウンタ電極層は、厚みが約１５０ｎｍと約３５０ｎｍとの間である項目１７に記載のエレクトロクロミックウィンドウ。
［項目２２］
前記エレクトロクロミック層の厚みと前記カウンタ電極層の厚みとの比は、約１．７：１と２．３：１との間である項目１７に記載のエレクトロクロミックウィンドウ。
［項目２３］
前記エレクトロクロミック層は、ＷＯｘを含み、ｘは３．０未満で少なくとも２．７である項目１７に記載のエレクトロクロミックウィンドウ。
［項目２４］
前記ＷＯｘは、形態が略ナノ結晶性である項目２３に記載のエレクトロクロミックウィンドウ。
［項目２５］
前記エレクトロクロミック層は、厚みが約２００ｎｍと約７００ｎｍとの間である項目１７に記載のエレクトロクロミックウィンドウ。
［項目２６］
前記イオン伝導層は、シリコンとアルミニウムとの間の原子比率が約５：１から２０：１の間である項目１７に記載のエレクトロクロミックウィンドウ。
［項目２７］
前記イオン伝導層は、厚みが約１０ｎｍと約１００ｎｍとの間である項目１７に記載のエレクトロクロミックウィンドウ。
［項目２８］
前記エレクトロクロミック層と導通している第１の透明伝導性酸化物層と、前記カウンタ電極層と導通している第２の透明伝導性酸化物層とをさらに備える項目１７に記載のエレクトロクロミックウィンドウ。
［項目２９］
前記第１の透明伝導性酸化物層および前記第２の透明伝導性酸化物層はそれぞれ、シート抵抗が約５オーム／平方と約３０オーム／平方との間である項目２８に記載のエレクトロクロミックウィンドウ。
［項目３０］
前記積層体は、２つの透明伝導性酸化物層を有しており、一方の透明伝導性酸化物層は前記エレクトロクロミック層と電子的に接触しており、他方の透明伝導性酸化物層は前記カウンタ電極層と電子的に接触しており、前記２つの透明伝導性酸化物層は、シート抵抗が略同一である項目２８に記載のエレクトロクロミックウィンドウ。
［項目３１］
前記建築用ガラス基板は、幅が少なくとも約２０インチである項目１７に記載のエレクトロクロミックウィンドウ。
［項目３２］
エレクトロクロミックウィンドウの製造方法であって、
（ａ）基板上に、（ｉ）固体且つ無機材料のエレクトロクロミック層、（ｉｉ）固体且つ無機材料のイオン伝導層、および、（ｉｉｉ）固体且つ無機材料のカウンタ電極層を順次成膜して、前記イオン伝導層が前記エレクトロクロミック層および前記カウンタ電極層を分離している積層体を形成する段階と、
（ｂ）前記積層体が有する１以上の層と反応する成分が略存在しない環境において前記積層体を加熱する処理、および、前記積層体が有する１以上の層と反応する物質を含む環境において前記積層体を加熱する処理を含む多段階熱化学調整処理を実行する段階とを備える製造方法。
［項目３３］
多段階熱化学調整処理を実行する段階は、
（ｉ）不活性環境において前記積層体を加熱する段階と、
（ｉｉ）制御された酸素含有環境において前記積層体を加熱する段階と、
（ｉｉｉ）大気内で加熱する段階とを有する項目３２に記載の製造方法。
［項目３４］
順次成膜される前記エレクトロクロミック層、前記イオン伝導層、および、前記カウンタ電極層はそれぞれ、単一の総合成膜システムを用いて成膜され、前記基板は、前記エレクトロクロミック層、前記イオン伝導層、および、前記カウンタ電極層を順次成膜している間はいずれの時点においても前記総合成膜システムから取り出されることはない項目３２に記載の製造方法。
［項目３５］
前記多段階熱化学調整に含まれる前記処理のうち少なくとも１つは、前記総合成膜システムの外部で実行される項目３４に記載の製造方法。
［項目３６］
前記基板は、少なくとも約８０℃の温度で前記総合成膜システムから取り出された後、大気中で加熱される項目３５に記載の製造方法。
［項目３７］
基板上にエレクトロクロミック素子を製造する方法であって、
エレクトロクロミック層を成膜する段階（ａ）と、
前記エレクトロクロミック層をリチオ化する段階（ｂ）と、
イオン伝導層を成膜する段階（ｃ）と、
前記エレクトロクロミックウィンドウの動作時に前記エレクトロクロミック層との間でリチウムイオンを可逆的に交換するカウンタ電極層を成膜する段階（ｄ）と、
前記カウンタ電極層をリチオ化する段階（ｅ）とを備え、
前記段階（ａ）から前記段階（ｅ）までを実行することによって、前記イオン伝導層が前記エレクトロクロミック層および前記カウンタ電極層を分離する積層体が前記基板上に製造される方法。
［項目３８］
前記エレクトロクロミック層をリチオ化する段階は、前記エレクトロクロミック層上に直接リチウムを成膜する段階を有する項目３７に記載の方法。
［項目３９］
前記カウンタ電極層をリチオ化する段階は、前記カウンタ電極層上に直接リチウムを成膜する段階を有する項目３７に記載の方法。
［項目４０］
前記段階（ｄ）および前記段階（ｅ）は、前記段階（ｃ）の前に実行され、前記段階（ａ）および前記段階（ｂ）は前記段階（ｃ）の後に実行される項目３７に記載の方法。
［項目４１］
前記エレクトロクロミック層は、ＷＯｘを含み、ｘは３．０未満で少なくとも２．７である項目３７に記載の方法。
［項目４２］
前記ＷＯｘは、形態が略ナノ結晶性である項目４１に記載の方法。
［項目４３］
前記カウンタ電極層は、酸化ニッケルタングステンを含む項目３７に記載の方法。
［項目４４］
前記段階（ｄ）において前記カウンタ電極層上に成膜されるリチウムの質量換算の量は、前記段階（ｂ）において前記エレクトロクロミック層上に成膜されるリチウムの質量換算の量の約１．５倍と２．５倍との間である項目４３に記載の方法。
［項目４５］
前記エレクトロクロミック層上に直接リチウムを成膜する場合には、前記エレクトロクロミック層に含まれるブラインド電荷を略全て補償するのに十分な量のリチウムを少なくとも成膜する項目３７に記載の方法。
［項目４６］
前記段階（ｂ）および前記段階（ｄ）の一方または両方で成膜される前記リチウムは、物理気相成長法で成膜される項目３７に記載の方法。
［項目４７］
前記（ｂ）段階および前記（ｄ）段階のうち少なくとも一方で物理気相成長法を用いて成膜された前記リチウムは、総合成膜システムにおいて、前記基板の移動経路に沿って、直列的に互いにオフセットされて並べられている２個以上のリチウムターゲットを用いて成膜される項目４６に記載の方法。
［項目４８］
前記段階（ｂ）および前記段階（ｄ）のうち少なくとも一方で物理気相成長法を用いて成膜された前記リチウムは、前記基板がリチウム成膜ステーション内を前後に移動する間に成膜される項目４６に記載の方法。
［項目４９］
前記段階（ｂ）および前記段階（ｄ）のうち一方または両方で成膜される前記リチウムは、前記リチウムの成膜が完了する前に、成膜された前記リチウムが前記エレクトロクロミック層または前記カウンタ電極層の内部へ略全てが取り込まれるような十分に遅い速度で成膜される項目３７に記載の方法。
［項目５０］
前記エレクトロクロミック層および前記カウンタ電極層の厚みは、前記エレクトロクロミック素子の電気化学的サイクルにおいて成膜時のリチオ化後の厚みから約４％を超えて変化することはない項目３７に記載の方法。
［項目５１］
前記エレクトロクロミック層、前記イオン伝導層、および、前記カウンタ電極層はそれぞれ、固体層である項目３７に記載の方法。
［項目５２］
前記エレクトロクロミック層、前記イオン伝導層、および、前記カウンタ電極層はそれぞれ、無機材料のみから構成される項目３７に記載の方法。
［項目５３］
前記エレクトロクロミック層を成膜する段階は、約２００ｎｍと約７００ｎｍとの間の厚みまで前記エレクトロクロミック層を成膜する段階を有する項目３７に記載の方法。
［項目５４］
前記イオン伝導層を成膜する段階は、酸化タングステン、酸化タンタル、酸化ニオビウム、および、酸化シリコンアルミニウムから成る群から選択された材料を成膜する段階を有する項目３７に記載の方法。
［項目５５］
前記イオン伝導層を成膜する段階は、約１０ｎｍと約１００ｎｍとの間の厚みまで前記イオン伝導層を成膜する段階を有する項目３７に記載の方法。
［項目５６］
前記カウンタ電極層を成膜する段階は、酸化ニッケルタングステンの層を成膜する段階を有する項目３７に記載の方法。
［項目５７］
前記酸化ニッケルタングステンの層は、略非晶質である項目５６に記載の方法。
［項目５８］
前記カウンタ電極層を成膜する段階は、ニッケル中に約１０原子濃度と約４０原子濃度との間の含有率でタングステンを含有するターゲットを酸素含有環境でスパッタリングして、前記酸化ニッケルタングステンの層を生成する段階を有する項目５６に記載の方法。
［項目５９］
前記カウンタ電極層を成膜する段階は、厚みが約１５０ｎｍと約３５０ｎｍとの間である前記カウンタ電極層を成膜する段階を有する項目３７に記載の方法。
［項目６０］
前記エレクトロクロミック層は酸化タングステンを含み、前記カウンタ電極層は酸化ニッケルタングステンを含み、前記エレクトロクロミック層の厚みと前記カウンタ電極層の厚みとの比は約１．７：１と２．３：１との間である項目３７に記載の方法。
［項目６１］
前記積層体上に透明伝導性酸化物層を成膜する段階をさらに備える項目３７に記載の方法。
［項目６２］
前記基板は、建築用ガラスを含む項目３７に記載の方法。
［項目６３］
前記基板は、幅が少なくとも約２０インチである項目３７に記載の方法。
［項目６４］
前記エレクトロクロミックウィンドウの１平方センチメートルにつき可視ピンホール欠陥が約０．０４個未満となるような条件で実行される項目３７に記載の方法。
［項目６５］
前記エレクトロクロミックウィンドウの１平方センチメートルにつき可視の短絡タイプの欠陥が約０．００５個未満となるような条件で実行される項目３７に記載の方法。
［項目６６］
前記エレクトロクロミックウィンドウにおいて±２Ｖのバイアスで漏れ電流が約５μＡ／ｃｍ２未満となるような数の不可視の短絡タイプの欠陥が発生するような条件で実行される項目３７に記載の方法。
［項目６７］
エレクトロクロミックウィンドウの製造方法であって、
基板上に、（ｉ）酸化タングステンのエレクトロクロミック層、（ｉｉ）固体且つ無機材料のリチウムイオン伝導層、および、（ｉｉｉ）略非晶質の酸化ニッケルタングステンのカウンタ電極層を順次成膜して、前記イオン伝導層が前記エレクトロクロミック層および前記カウンタ電極層を分離する積層体を形成する段階を備える製造方法。
［項目６８］
順次成膜される前記エレクトロクロミック層、前記イオン伝導層、および、前記カウンタ電極層はそれぞれ、単一の総合成膜システムを用いて成膜され、前記基板は、前記エレクトロクロミック層、前記イオン伝導層、および、前記カウンタ電極層を順次成膜する間のいずれの時点においても、前記総合成膜システムから取り出されることはない項目６７に記載の製造方法。
［項目６９］
前記略非晶質の酸化ニッケルタングステンのカウンタ電極層を成膜することは、タングステンとニッケルとの間の原子比率が約０．１５と０．３５との間である酸化ニッケルタングステンを生成することを含む項目６７に記載の製造方法。
［項目７０］
前記イオン伝導層を成膜することは、シリコンとアルミニウムとの間の原子比率が約５：１と２０：１との間である酸化シリコンアルミニウムを生成することを含む項目６７に記載の製造方法。
［項目７１］
前記エレクトロクロミック層は、ＷＯｘを含み、ｘは３．０未満であり少なくとも２．７である項目６７に記載の製造方法。
［項目７２］
前記ＷＯｘは、形態が略ナノ結晶性である項目７１に記載の製造方法。
［項目７３］
（ｉ）前記酸化タングステンのエレクトロクロミック層、（ｉｉ）前記固体且つ無機材料のリチウムイオン伝導層、および、（ｉｉｉ）前記略非晶質の酸化ニッケルタングステンのカウンタ電極層はそれぞれ、物理気相成長法で成膜される項目６７に記載の製造方法。
［項目７４］
前記カウンタ電極層を成膜することは、ニッケル中に約１０原子濃度と約４０原子濃度との間の含有率でタングステンを含有するターゲットを酸素含有環境でスパッタリングして、前記酸化ニッケルタングステンの層を生成することを含む項目７２に記載の製造方法。
［項目７５］
前記カウンタ電極層を成膜することは、約１５０ｎｍと約３５０ｎｍとの間の厚みまで前記カウンタ電極層を成膜することを含む項目６７に記載の製造方法。
［項目７６］
前記エレクトロクロミック層の厚みと前記カウンタ電極層の厚みとの間の比は、約１．７：１と２．３：１との間である項目６７に記載の製造方法。
［項目７７］
前記カウンタ電極層を成膜することは、約１ｍＴｏｒｒと約５０ｍＴｏｒｒとの間の圧力で酸化ニッケルタングステンを成膜することを含む項目６７に記載の製造方法。
［項目７８］
前記積層体上に透明伝導性酸化物層を成膜する段階をさらに備える項目６７に記載の製造方法。
［項目７９］
前記基板は、建築用ガラスを含む項目６７に記載の製造方法。
【図１】
2020013159.tif 000004
【図２】
2020013159.tif 000005
【図３】
2020013159.tif 000006
【図４】
2020013159.tif 000007
【図５Ａ】
2020013159.tif 000008
【図５Ｂ】
2020013159.tif 000009
【図５Ｃ】
2020013159.tif 000010
【図６Ａ】
2020013159.tif 000011
【図６Ｂ】
2020013159.tif 000012
【図７Ａ】
2020013159.tif 000013
【図７Ｂ】
2020013159.tif 000014
【図７Ｃ】
2020013159.tif 000015
【図７Ｄ】
2020013159.tif 000016
【図７Ｅ】
2020013159.tif 000017
【図８Ａ】
2020013159.tif 000018
【図８Ｂ】
2020013159.tif 000019
【図８Ｃ】
2020013159.tif 000020
【図８Ｄ】
2020013159.tif 000021
【図８Ｅ】
2020013159.tif 000022